(57)【要約】【課題】マクロ細孔量が少なく、水素化分解方法において改善された触媒機能を有する水素化分解触媒の調製。【解決手段】周期表のＶＩＢ族およびＶＩＩＩ族の元素からなる群から選択した少なくとも１つの脱水素元素、１０重量％よりも多く８０重量％以下の量のシリカを含むシリカ・アルミナ・ベースの非ゼオライト担体、水銀細孔率測定法で測定して２０〜１４０Åの平均細孔径、水銀細孔率測定法で測定して０．１ｍｌ／ｇ〜０．６ｍｌ／ｇの全細孔容積、窒素細孔率測定法で測定して０．１ｍｌ／ｇ〜０．６ｍｌ／ｇの全細孔容積、１５０〜５００ｍ２／ｇの範囲のＢＥＴ比表面積、水銀細孔率測定法で測定して１４０Åよりも大きい径の細孔に含まれる０．１ｍｌ／ｇよりも小さい細孔容積、水銀細孔率測定法で測定して１６０Åよりも大きい径の細孔に含まれる０．１ｍｌ／ｇよりも小さい細孔容積、を有する触媒。【選択図】なし【特許請求の範囲】
【請求項１】
−周期表のＶＩＢ族およびＶＩＩＩ族の元素から形成されたグループから選択した少なくとも１つの脱水素元素、
−１０重量％よりも多く８０重量％以下の量のシリカ（ＳｉＯ２）を含むシリカ・アルミナ・ベースの非ゼオライト担体、
−水銀細孔率測定法で測定して２０〜１４０Åの平均細孔径、
−水銀細孔率測定法で測定して０．１ｍｌ／ｇ〜０．６ｍｌ／ｇの全細孔容積、
−窒素細孔率測定法で測定して０．１ｍｌ／ｇ〜０．６ｍｌ／ｇの全細孔容積、
−１５０〜５００ｍ２／ｇの範囲のＢＥＴ比表面積、
−水銀細孔率測定法で測定して１４０Åよりも大きい径の細孔に含まれる０．１ｍｌ／ｇよりも小さい細孔容積、
−水銀細孔率測定法で測定して１６０Åよりも大きい径の細孔に含まれる０．１ｍｌ／ｇよりも小さい細孔容積、
−水銀細孔率測定法で測定して２００Åよりも大きい径の細孔に含まれる０．１ｍｌ／ｇよりも小さい細孔容積、
−水銀細孔率測定法で測定して５００Åよりも大きい径の細孔に含まれる０．０１ｍｌ／ｇよりも小さい細孔容積、
−水銀細孔率測定法で測定したＤｍｅａｎ−３０ÅとＤｍｅａｎ＋３０Åとの間にある容積Ｖ２の全水銀容積に対する比が、０．６よりも大きく、−水銀細孔率測定法で測定したＤｍｅａｎ＋３０Åよりも大きい径の細孔に含まれる容積Ｖ３が、０．１ｍｌ／ｇよりも小さく、−水銀細孔率測定法で測定したＤｍｅａｎ＋１５Åよりも大きい径の細孔に含まれる容積Ｖ６が、０．２ｍｌ／ｇよりも小さい状態の細孔分布、
−α−，ρ−，χ−，η−，γ−，κ−，θ−およびδ−アルミナからなるグループに含まれる転移アルミナのうち少なくとも１つのアルミナの少なくとも固有スペクトル線を含むＸ線図、
を有し、
上記非ゼオライト担体が、
酸性媒体に部分的に可溶なアルミナ化合物と完全に可溶なシリカ化合物または完全に可溶なアルミナおよび水和シリカの組合せとを混合し、得られた混合物を成形し、次いで、水熱処理または熱処理して得られるものである、炭化水素装入原料の水素化分解法および／または水素化転化法または水素化処理法用の触媒。
【請求項２】
触媒の２７Ａｌの固体ＮＭＲ  ＭＡＳのスペクトル分析によって求めたＡｌＶＩ八面体の割合が、５０％よりも大きいことを特徴とする請求項１記載の触媒。
【請求項３】
ニッケルおよびタングステンをベースとする請求項１または２記載の触媒。
【請求項４】
白金およびパラジウムをベースとする請求項１または２記載の触媒。
【請求項５】
リン、ホウ素およびケイ素から形成されたグループから選択され触媒に被覆された少なくとも１つのドーピング元素を含む請求項１〜４の１つに記載の触媒。
【請求項６】
ＶＩＩＢ族の少なくとも１つの元素を含む請求項１〜５の１つに記載の触媒。
【請求項７】
ＶＢ族の少なくとも１つの元素を含む請求項１〜６の１つに記載の触媒。
【請求項８】
触媒のタッピング充填密度が０．８５ｇ／ｃｍ３である請求項１〜７の１つに記載の触媒。
【請求項９】
１０重量％よりも多く８０重量％以下の量のシリカ（ＳｉＯ２）を含むシリカ・アルミナ・ベースの非ゼオライト担体において、下記、即ち、
−水銀細孔率測定法で測定して２０〜１４０Åの平均細孔径、
−水銀細孔率測定法で測定して０．１ｍｌ／ｇ〜０．６ｍｌ／ｇの全細孔容積、
−窒素細孔率測定法で測定して０．１ｍｌ／ｇ〜０．６ｍｌ／ｇの全細孔容積、
−１５０〜５００ｍ２／ｇの範囲のＢＥＴ比表面積、
−水銀細孔率測定法で測定して１４０Åよりも大きい径の細孔に含まれる０．１ｍｌ／ｇよりも小さい細孔容積、
−水銀細孔率測定法で測定して１６０Åよりも大きい径の細孔に含まれる０．１ｍｌ／ｇよりも小さい細孔容積、
−水銀細孔率測定法で測定して２００Åよりも大きい径の細孔に含まれる０．１ｍｌ／ｇよりも小さい細孔容積、
−水銀細孔率測定法で測定して５００Åよりも大きい径の細孔に含まれる０．０１ｍｌ／ｇよりも小さい細孔容積、
−水銀細孔率測定法で測定したＤｍｅａｎ−３０ÅとＤｍｅａｎ＋３０Åとの間にある容積Ｖ２と全水銀容積との比が、０．６よりも大きく、−水銀細孔率測定法で測定したＤｍｅａｎ＋３０Åよりも大きい径の細孔に含まれる容積Ｖ３が、０．１ｍｌ／ｇよりも小さく、−水銀細孔率測定法で測定したＤｍｅａｎ＋１５Åよりも大きい径の細孔に含まれる容積Ｖ６が、０．２ｍｌ／ｇよりも小さい状態の細孔分布、
−ρ−，χ−，η−，γ−，κ−，θ−およびδ−アルミナからなるグループに含まれる転移アルミナのうち少なくとも１つのアルミナの少なくとも固有スペクトル線を含むＸ線図、
を特徴とし、
上記非ゼオライト担体が、
酸性媒体に部分的に可溶なアルミナ化合物と完全に可溶なシリカ化合物または完全に可溶なアルミナおよび水和シリカの組合せとを混合し、得られた混合物を成形し、次いで、水熱処理または熱処理して得られるものである、炭化水素装入原料の水素化分解法および／または水素化転化法または水素化処理法の触媒用の担体。
【請求項１０】
カチオン不純物含量が、０．１重量％よりも少ないことを特徴とする請求項９の担体。
【請求項１１】
カチオン不純物含量が、０．５重量％よりも少ないことを特徴とする請求項９または１０記載の担体。
【請求項１２】
Ｘ線図が、η−，θ−，δ−およびγ−アルミナからなるグループに含まれる転移アルミナのうちの少なくとも１つのアルミナの少なくとも固有スペクトル線を含むことを特徴とする請求項９〜１１の１つに記載の担体。
【請求項１３】
Ｘ線図が、η−アルミナおよびγ−アルミナからなるグループに含まれる転移アルミナのうちの少なくとも１つのアルミナの少なくとも固有スペクトル線を含むことを特徴とする請求項９〜１２の１つに記載の担体。
【請求項１４】
平均細孔径が、４０〜１２０Åの範囲にある請求項９〜１３の１つに記載の担体。
【請求項１５】
蛍光Ｘ線で測定してグローバルなＳｉ／Ａｌ比よりも小さいまたは大きいＳｉ／Ａｌ比を有する少なくとも２つのシリカ・アルミナ・ゾーンを含む請求項９〜１４の１つに記載の担体。
【請求項１６】
蛍光Ｘ線で測定してグローバルなＳｉ／Ａｌ比であって２．３よりも小さいＳｉ／Ａｌ比を有する少なくとも唯一つのシリカ・アルミナ・ゾーンを含む請求項９〜１５の１つに記載の担体。
【請求項１７】
焼成後のタッピング充填密度が０．６５ｇ／ｃｍ３である、請求項９〜１６の１つに記載の担体。
【請求項１８】
Ｂ／Ｌ比が０．０５〜１である、連続ＩＲで測定したピリジン熱脱着の酸度を有する請求項９〜１７の１つに記載の担体。
【請求項１９】
請求項１〜８の１つに記載の触媒または請求項９〜１８の１つに記載の担体を含む触媒を使用する、炭化水素装入原料の水素化分解法および／または水素化転化法。
【請求項２０】
１工程法に基づき実施する請求項１９の水素化分解法および／または水素化転化法。
【請求項２１】
−標準活性テストにおいて１０重量％よりも少ない転化率を有する少なくとも１つの水素化分解触媒と装入原料を接触させる水素化精製第１反応ゾーンと、
−標準活性テストにおいて１０重量％よりも低い転化率を有する少なくとも１つの非ゼオライト水素化分解触媒と、水素化精製工程から来る排出液の少なくとも一部を接触させる水素化分解第２反応ゾーンとを含み、
−および、水素化分解触媒の触媒容積割合が、全触媒容積の２０〜４５％であることを特徴とする請求項２０の水素化分解法および／または水素化転化法。
【請求項２２】
少なくとも１つの水素化精製第１反応ゾーンと、第１ゾーンの排出液の少なくとも一部を水素化分解し、第１ゾーンから出る排出液のアンモニアを不完全に分離する少なくとも１つの第２反応ゾーンとを含む請求項１９の水素化分解法および／または水素化転化法。
【請求項２３】
２工程法の請求項１９の水素化分解法および／または水素化転化法。
【請求項２４】
水素の存在下、２００℃よりも高い温度、１ＭＰａよりも高い圧力、０．１〜２０ｈ−１の範囲の空間速度および水素容積（リットル）／炭化水素容積（リットル）・比が８０〜５０００リットル／リットルになる水素導入量において操作する請求項１９〜２３の１つに記載の方法。
【請求項２５】
２０〜６０ｂａｒの範囲の圧力において操作し、４０％よりも低い転化率を生ずる請求項１９〜２４の１つに記載の水素化分解法および／または水素化転化法。
【請求項２６】
固定床において操作する請求項１９〜２５の１つに記載の方法。
【請求項２７】
沸騰床において操作する請求項１９〜２５の１つに記載の方法。
【請求項２８】
触媒が、ＶＩＩＩ族の少なくとも１つの貴金属元素をベースとすることを特徴とする請求項２３の方法。
【請求項２９】
触媒が、白金およびパラジウムをベースとすることを特徴とする請求項２８の方法。
【請求項３０】
請求項１〜８の１つに記載の触媒または請求項９〜１８の１つに記載の担体を含む触媒を使用する、炭化水素装入原料の水素化処理法。
【請求項３１】
水素化分解法の上流に置かれた請求項３０の方法。
【請求項３２】
水素化分解触媒が、ゼオライトをベースとすることを特徴とする請求項３１の方法。
【請求項３３】
水素化分解触媒が、シリカ・アルミナをベースとすることを特徴とする請求項３１の方法。
【請求項３４】
水素化分解触媒が、ニッケルおよびタングステンをベースとすることを特徴とする請求項１９〜３３の１つに記載の方法。
【請求項３５】
ＬＣＯ（ｌｉｇｈｔ  ｃｙｃｌｅ  ｏｉｌ）、大気圧蒸留物、真空下蒸留物、潤滑油ベースの芳香族抽出ユニットから来るまたは潤滑油ベースの溶媒脱ろうから生ずる成分またはＲＡＴ（大気圧蒸留残渣）および／またはＲＳＶ（真空下蒸留残渣）および／または脱ろうオイルの固定床または沸騰床における脱硫法または水素化転化法から生ずる蒸留物、脱ろうオイルまたは上記装入原料の混合物から炭化水素装入原料を選択したことを特徴とする請求項１９〜３４の１つに記載の方法。
【発明の詳細な説明】
【技術分野】
【０００１】
本発明は、シリコアルミン酸担体、触媒および上記触媒を使用する水素化分解法に関する。
【０００２】
本発明の目的は、本質的に、中間蒸留物の調製、即ち、少なくとも１５０℃の初期沸点および残渣の初期沸点の前まで達する、例えば、３４０℃よりもまたは更に３７０℃よりも低い最終沸点を有する留分の調製にある。
【背景技術】
【０００３】
重油留分の水素化分解は、極めて重質で低揮発性の装入原料から、所要の構造に調製を適合させるために精油技術者が要望するようなより軽質の留分（例えば、ガソリン、ジェット燃料および軽油）を調製できる極めて重要な精製法である。若干の水素化分解法の場合、同じく、オイルのために優れたベースを供給できる高度に精製された残渣を得ることができる。接触分解に比して、接触水素化分解の利点は、極めて高品質の中間蒸留物、ジェット燃料および軽油が得られる点にある。逆に、生成されたガソリンは、接触分解から得られるオクタン価よりも遥かに低いオクタン価を有する。
【０００４】
水素化分解は、３つの基本的要素、即ち、使用した操作条件、使用した触媒のタイプおよび炭化水素装入原料の水素化分解を１工程または２工程で実施できるという事実からフレキシビリティを引出す方法である。
【０００５】
水素化分解法において使用される水素化分解触媒は、何れも、酸基を水素発生基と組合せる二官能基タイプである。酸基は、表面積が１５０〜８００ｍ２／ｇの範囲にあり且つ表在酸度を有する担体、例えば、ハロゲン化アルミナ（好ましくは、塩化またはフッ化アルミナ）、酸化ホウ素と酸化アルミニウムとの組合せ、非晶質のシリカ・アルミナおよびゼオライトによって与えられる。水素発生基は、元素の周期表のＶＩＩＩ族の１つまたは複数の金属によって、あるいは、周期表のＶＩＢ族の少なくとも１つの金属とＶＩＩＩ族の少なくとも１つの金属との組合せによって与えられる。
【０００６】
２つの基、即ち、酸基と水素発生基との間の平衡は、触媒の活性および選択性を決定するパラメータの１つである。低い酸基および強い水素発生基は、概ね高温（３９０〜４００℃以上の温度）において且つ低い空間供給速度（触媒単位容積当りおよび時間当りの被処理装入原料の容積で表現したＶＶＨは、概ね、２以下である）で作用する低活性であるが、中間蒸留物の極めて良好な選択性を有する触媒を与える。逆に、強い酸基および低い水素発生基は、活性であるが、中間蒸留物（ジェット燃料および軽油）の劣った選択性を有する触媒を与える。
【０００７】
通常のタイプの水素化分解触媒は、中程度の酸性を有する非晶質担体（例えば、シリカ・アルミナ）をベースとする。上記系は、良品質の中間蒸留物の調製に使用され、場合によっては、更に、オイルベースの調製に使用される。上記触媒は、例えば、２工程方法において使用される。
【０００８】
上記触媒の機能は、その物理化学的特性に、更に詳細に云えば、その構造特性に密接に関連する。従って、一般的に、シリカ・アルミナを含む触媒（例えば、特許文献１に記載の触媒）中のマクロ細孔の存在は、不都合である。マクロ細孔とは、５００Åを越える径を有する細孔を意味する。
【先行技術文献】
【特許文献】
【０００９】
【特許文献１】米国特許第５３７０７８８号公報
【発明の概要】
【発明が解決しようとする課題】
【００１０】
上記問題を解決する意図において、マクロ細孔量が少なく、水素化分解方法において改善された触媒機能を有する水素化分解触媒の調製に至った。
【００１１】
更に詳細に云えば、本発明は、水素化分解触媒、上記触媒の調製に使用される担体および上記触媒を使用する水素化分解法に関する。
【課題を解決するための手段】
【００１２】
本発明の以下の説明において、比表面積とは、定期刊行物“The Journal of American Society”,60,309,(1938)に記載のＢＲＵＮＡＵＥＲ−ＥＭＭＥＴＴ−ＴＥＬＬＥＲ法から確立されたＡＳＴＭ規格Ｄ３６６３−７８に基づき窒素吸収によって求めた比表面積Ｂ．Ｅ．Ｔ．を意味する。
【００１３】
本発明の以下の説明において、担体および触媒の水銀容積とは、４８４ｄｙｎ／ｃｍの表面張力およびシリカ・アルミナ担体について１４０°の接触角を利用して、最大圧力４０００ｂａｒにおいて、ＡＳＴＭ規格Ｄ４２８４−８３に記載の水銀細孔率計で測定した水銀貫入容積を意味する。平均水銀径は、３６Å〜１０００Åの範囲の径であって、この径よりも小さい寸法の細孔が細孔容積（ＶＨｇ）の５０％になるような径と定義される。細孔分布を定義する基本として好ましくは担体を利用する理由の１つは、水銀の接触角が、金属および水銀の含浸後、金属の性質およびタイプに依存して変化するという事実に集約される。濡れ角度は、Jean CharpinおよびBernard Rasneurが発表した報告“Techniques de l’ingenieur,traite analyse et caracterisation,P1050-5”の推奨に基づき１４０°に等しくとる。
【００１４】
より良い精度を得るため、以下の説明に記載の水銀容積の数値（単位：ｍｌ／ｇ）は、試料について測定した全水銀容積の数値（単位：ｍｌ／ｇ）から３０ｐｓｉ（約２ｂａｒ）に対応する圧力において同一試料について測定した水銀容積の数値（単位：ｍｌ／ｇ）を減算した数値に対応する。更に、平均水銀径は、全水銀細孔容積の５０％をなす全細孔の寸法よりも大きい径と定義する。
【００１５】
細孔分布特性の改善のため、更に、水銀法細孔分布の下記の基準を定める：容積Ｖ１は、３０Å以下の平均径よりも小さい径の細孔に含まれる容積に対応する。容積Ｖ２は、３０Å以下の平均径以上で３０Å以上の平均径よりも小さい径の細孔に含まれる容積に対応する。容積Ｖ３は、３０Å以上の平均径以上の径の細孔に含まれる容積に対応する。容積Ｖ４は、１５Å以下の平均径よりも小さい径の細孔に含まれる容積に対応する。容積Ｖ５は、１５Å以下の平均径以上で１５Å以上の平均径の細孔に含まれる容積に対応する。容積Ｖ６は、１５Å以上の平均径以上の平均径の細孔に含まれる容積に対応する。
【００１６】
窒素吸着によって測定される細孔分布は、Barrett-Joyner-Halenda(BJH)モデルによって求めた。ＢＪＨモデルにもとづく窒素の吸着−脱着等温式は、E.P.Barrett,L.G.JoynerおよびP.P.Halendaによって定期刊行物“The Journal of American Society”,73,373,(1951)に記載されている。本発明の以下の説明において、窒素吸着容積は、窒素による細孔の完全充填が認められる圧力においてＰ／Ｐｏ＝０．９９について測定された容積を意味する。窒素脱着平均径は、窒素等温曲線の脱着ブランチにおいて測定された細孔容積（Ｖｐ）の５０％をなす全細孔の径よりも大きい径として定義される。
【００１７】
吸着表面積とは、吸着等温曲線のブランチにおいて測定された表面積を意味する。例えば、A.Leclouxの論文“Memoires Societe Royale des Sciences de Liege,6th serie,TomeI,FASC.4,p169〜209(1971)”を参照されたい。
【００１８】
ナトリウム含量は、原子吸収分光法によって測定した。
【００１９】
Ｘ線回折は、本発明に係る担体および触媒の特徴づけのために利用できる技術である。以下の説明において、Ｘ線解析は、後部モノクロメータを装備した反射式Ｘ線回折計  Ｐｈｉｌｉｐｓ  ＰＷ１８３０によってＣｏＫａｌｐｈａ放射線（λＫα１＝１．７８９０Å、λＫα２＝１．７９３Å、強度比Ｋα１／Ｋα２＝０．５）を使用して粉体に対して実施した。
【００２０】
γ−アルミナのＸ線回折図については、データベースＩＣＤＤ、カード１０−０４２５を参照されたい。特に、最も強い２つのピークは、１．３９〜１．４０Åの範囲のｄに対応する位置および１．９７Å〜２．００Åの範囲のｄに対応する位置にある。ブラッグ条件（２ｄ（ｈｋｌ）×ｓｉｎ（θ）＝ｎ×λ）を利用して角度位置から演繹した格子面間隔をｄと呼ぶ。以下の説明において、γ−アルミナとは、特に、例えば、立方晶系γ−アルミナ、擬立方晶系γ−アルミナ、正方晶系γ−アルミナ、結晶度の低いγ−アルミナ、大面積のγ−アルミナ、小面積のγ−アルミナ、粗なベーマイトから得られたγ−アルミナ、結晶化ベーマイトから得られたγ−アルミナ、結晶度の低いベーマイトから得られたγ−アルミナ、ベーマイト結晶および非晶質ゲルの混合物から得られたγ−アルミナ、非晶質ゲルから得られたγ−アルミナ、δへの変化によって得られたγ−アルミナからなるグループに含まれるアルミナを意味する。ε−アルミナ、δ−アルミナおよびθ−アルミナの回折ピークの位置について、Physical and Chemical aspects of adsorbent and catalysts,E.G.Linsen(Ed.),Academic Press,London.1970,p171〜211のB.C.Lippens,J.J.Steggerdaの論文を挙げることができる。
【００２１】
本発明に係る担体および触媒について、Ｘ線回折（ＸＲＤ）図には、非晶質シリカの存在の特徴である幅の広いピークが明示されている。
【００２２】
他方、以下の説明の全体において、アルミナ化合物は、ＸＲＤ技術によって始めて検知できる非晶質フラクションを含むことができる。従って、結果として、本明細書において使用したまたは記載したアルミナ化合物は、非晶質または低結晶度のフラクションを含むことができるということが暗示される。
【００２３】
Ｂｒｕｋｅｒ社の分光計によって４ｍｍゾンデを使用して２７Ａｌの固体マジック角度回転法（ＭＡＳ）ＮＭＲ方式で、本発明に係る担体および触媒を分析した。試料の回転速度は、おおよそ１１ｋＨｚである。潜在的に、アルミニウムのＮＭＲによって、３つのタイプのアルミニウムを特定できる。これらタイプの化学シフトを以下に示す：
１００〜４０ｐｐｍの範囲、４配位タイプのアルミニウム、ＡｌＩＶと呼ぶ、
４０〜２０ｐｐｍの範囲、５配位タイプのアルミニウム、ＡｌＶと呼ぶ、
２０〜１００ｐｐｍの範囲、６配位タイプのアルミニウム、ＡｌＶＩと呼ぶ。
【００２４】
アルミニウム原子は、４極核である。ある種の分析条件（低無線周波数：３０ｋＨｚ、小衝撃角度：π／２および水で飽和した試料）において、マジック角度回転法（ＭＡＳ）ＮＭＲ技術は、定量技術である。ＮＭＲ  ＭＡＳスペクトルの分解によって、異なる種の量を直接に得ることができる。スペクトルは、１Ｍ硝酸アルミニウム溶液に対する化学シフトにおいて固定される。アルミニウムの信号は、ゼロｐｐｍにある。この場合、ＡｌＩＶおよびＡｌＶについて１００〜２００ｐｐｍの間で（エリア１に対応）且つＡｌＶＩについて２０〜１００ｐｐｍの間で（エリア２に対応）信号を積分する方式を選択した。
【００２５】
本発明の以下の説明において、６配位ＡｌＶＩの割合とは、下記の比を意味する：エリア２／（エリア１＋エリア２）
本発明に係る担体および触媒の使用可能な特徴づけ法は、透過電子顕微鏡法（ＭＥＴ）である。このため、Ｘ線解析のためのエネルギ分散分光計（ＥＤＳ）（例えば、ＴｒａｃｏｒまたはＥｄａｘ）を装備した電子顕微鏡（タイプＪｅｏｌ  ２０１０または場合によっては走査式のＰｈｉｌｌｐｓ  Ｔｅｃｎａｉ２０Ｆ）を使用する。検知器ＥＤＳは、軽い元素を検知できなければならない。これら２つの手段、即ち、ＭＥＴおよびＥＤＳの共働によって、映像および局部的化学分析と良好な空間分解能とを組合せることができる。
【００２６】
このタイプの分析のために、乳鉢内で試料を微細に乾式粉砕した。次いで、厚さ約７０ｎｍの超微細薄片を構成するため、粉体を樹脂内に導入した。支持用穴を有する非晶質カーボン被膜を被覆したＣｕ格子上に上記薄片を捕集した。次いで、２次真空下の観察および分析のため、上記格子を顕微鏡内に導入した。かくして、映像において、試料ゾーンと樹脂ゾーンとを容易に区別できる。次いで、工業的試料の各種ゾーンにおいて若干数の、最少１０（好ましくは、１５〜３０）の分析を行う。（被検ゾーンの大きさをほぼ決定する）ゾーン分析のための電子束の大きさ、即ち、最大径は、５０ｎｍ（好ましくは、２０ｎｍ、更に好ましくは、１０，５，２または１ｎｍ）である。走査モードにおいて、被検ゾーンは、走査ゾーンの大きさに依存し、一般に減少された電子束の大きさとは無関係である。
【００２７】
分光計ＥＤＳによって収集したＸ線スペクトルの半定量処理によって、各被検ゾーンについて、ＡｌおよびＳｉの相対濃度（原子％）およびＳｉ／Ａｌ比を得ることができる。かくして、上記測定群の平均値Ｓｉ／Ａｌｍおよび偏差タイプσを計算できる。
【００２８】
本発明の以下の説明の非限定的実施例において、評価の矛盾なく本発明に係る担体および触媒の特徴づけに使用されるゾンデは、５０ｎｍゾンデである。
【００２９】
J. F. Le Page, J. Cosyns, P. Courty, E. Freund, J-P. Franck, Y. Jacquin, B. Juguin, C. Marcilly, G. Martino, J. Miquel, R. Montarnal, A. Sugier, H. Van Landeghemの“Applied Heterogenous Catalysis”,Technip.Paris,1987の論文に記載の方法で、タッピング充填密度を測定した。妥当な寸法の目盛付きシリンダに、触媒を漸次的に充填した。各充填の間に、一定容積になるまでシリンダを振って、触媒を詰込んだ。上記測定は、一般に、高さ／径比がほぼ５：１になるようシリンダに詰込んだ触媒１０００ｃｍ３について実施した。この測定は、好ましい態様で、自動装置（例えば、Ｑｕａｎｔａｃｈｒｏｍｅ（登録商標）から市販されているＡｕｔｏｔａｐ（登録商標））で実施できる。
【００３０】
マトリックスの酸度は、赤外分光法（ＩＲ）で測定した。ＩＲスペクトルは、Ｎｅｘｕｓ−６７０タイプのＮｉｃｏｌｅｔ干渉計に、Ｈａｐｐ−Ｇｅｎｓｅｌタイプの分解による４ｃｍ−１の解像度で記録した。試料（２０ｍｇ）を自立性ペレットの形にプレスし、次いで、インシトゥ（in-situ）の分析セル内に設置した（２５℃〜５５０℃、赤外線ビーム外に置かれた炉、１０−６ｍｂａｒの２次真空）。ペレットの径は、１６ｍｍである。
【００３１】
物理的吸着水を除去し、触媒表面を部分的に脱水素処理し、かくして、作用中の触媒の酸度を示す映像を得るため、試料を下記の如く前処理した：
−温度を３時間で２５℃から３００℃に上昇
−３００℃に１０時間保持
−温度を３時間で３００℃から２５℃に降下。
【００３２】
次いで、２５℃において、塩基性ゾンデ（ピリジン）を飽和状態に加圧吸着処理し、次いで、下記段階に基づき熱脱着処理した：
−２次真空下で２５℃に２時間
−２次真空下で１００℃に１時間
−２次真空下で２００℃に１時間
−２次真空下で３００℃に１時間。
【００３３】
前処理終了時および各脱着段階において、２５℃において１００ｓ（秒）の集積時間で透過モードでスペクトルを記録した。スペクトルは、等質量（従って、等厚と考えられる）に帰着される（正確に２０ｍｇ）。ルイス・サイトの数は、最大値が１４５０ｃｍ−１の近傍にあるピークの面積に比例し、すべてのショルダ（肩部）が含まれる。ブレンステッド・サイトの数は、最大値が１５４５ｃｍ−１の近傍にあるピークの面積に比例する。ルイス・サイトの数に対するブレンステッド・サイトの数の比（Ｂ／Ｌ）は、上記の２つのピークの面積の比に等しいと判断される。一般に、２５℃におけるピーク面積を使用する。この比Ｂ／Ｌは、一般に、前処理終了時に２５℃において記録したスペクトルから計算する。
【００３４】
更に詳細に云えば、本発明は、周期表のＶＩＢ族およびＶＩＩＩ族の元素から形成されたグループから選択された少なくとも１つの脱水素元素と、５重量％よりも多く且つ９５重量％以下の量のシリカ（ＳｉＯ２）を含むシリカ・アルミナ・ベースの非ゼオライト担体とを含む触媒に関する。上記触媒は、下記特性を有する：
−水銀細孔率測定法で測定して、２０〜１４０Åの範囲の平均細孔径、
−水銀細孔率測定法で測定して、０．１ｍｌ／ｇ〜０．６ｍｌ／ｇの範囲の全細孔容積、
−窒素細孔率測定法で測定して、０．１ｍｌ／ｇ〜０．６ｍｌ／ｇの範囲の全細孔容積、
−１００〜５５０ｍ２／ｇの範囲のＢＥＴ比表面積、
−水銀細孔率測定法で測定して、１４０Åよりも大きい径の細孔に含まれる０．１ｍｌ／ｇよりも小さい細孔容積、
−水銀細孔率測定法で測定して、１６０Åよりも大きい径の細孔に含まれる０．１ｍｌ／ｇよりも小さい細孔容積、
−水銀細孔率測定法で測定して、２００Åよりも大きい径の細孔に含まれる０．１ｍｌ／ｇよりも小さい細孔容積、
−水銀細孔率測定法で測定して、５００Åよりも大きい径の細孔に含まれる０．０１ｍｌ／ｇよりも小さい細孔容積、
−α−，ρ−，χ−，η−，γ−，κ−，θ−，δ−アルミナからなるグループに含まれる転移アルミナのうちの少なくとも１つのアルミナの少なくとも固有スペクトル線を含むＸ線回折図。
【００３５】
触媒のタッピング充填密度は、一般に、０．８５ｇ／ｃｍ３よりも大きく、好ましくは、０．９５ｇ／ｃｍ３よりも大きく、特に好ましくは、１．０２５ｇ／ｃｍ３よりも大きく、更に好ましくは、１．１ｇ／ｃｍ３よりも大きい。
【００３６】
更に詳細に云えば、本発明は、５重量％よりも多く且つ９５重量％以下の量のシリカ（ＳｉＯ２）を含むシリカ・アルミナ・ベースの非ゼオライト担体に関する。この担体は、下記を特徴とする：
−水銀細孔率測定法で測定して、２０〜１４０Åの範囲の平均細孔径、
−水銀細孔率測定法で測定して、０．１ｍｌ／ｇ〜０．６ｍｌ／ｇの範囲の全細孔容積、
−窒素細孔率測定法で測定して、０．１ｍｌ／ｇ〜０．６ｍｌ／ｇの範囲の全細孔容積、
−１００〜５５０ｍ２／ｇの範囲のＢＥＴ比表面積、
−水銀細孔率測定法で測定して、１４０Åよりも大きい径の細孔に含まれる０．１ｍｌ／ｇよりも小さい細孔容積、
−水銀細孔率測定法で測定して、１６０Åよりも大きい径の細孔に含まれる０．１ｍｌ／ｇよりも小さい細孔容積、
−水銀細孔率測定法で測定して、２００Åよりも大きい径の細孔に含まれる０．１ｍｌ／ｇよりも小さい細孔容積、
−水銀細孔率測定法で測定して、５００Åよりも大きい径の細孔に含まれる０．０１ｍｌ／ｇよりも小さい細孔容積、
−ρ−，χ−，η−，γ−，κ−，θ−，δ−アルミナからなるグループに含まれる転移アルミナのうちの少なくとも１つのアルミナの少なくとも固有スペクトル線を含むＸ線回折図。
【００３７】
焼成後の担体のタッピング充填密度は、一般に、０．６５ｇ／ｃｍ３よりも大きく、好ましくは、０．７２ｇ／ｃｍ３よりも大きく、特に好ましくは、０．７５ｇ／ｃｍ３よりも大きく、更に好ましくは、０．７８ｇ／ｃｍ３よりも大きい。
【００３８】
上記担体を含む触媒は、同じく、本発明に含まれる。
【００３９】
本発明は、更に、水素化分解法および／または水素化転化法および上記触媒を使用する炭化水素装入原料の水素化処理法に関する。
【００４０】
本発明は、下記を含む水素化分解触媒に関する：
−シリカ（ＳｉＯ２）含量が５重量％よりも多く且つ９５重量％以下である、好ましくは、１０〜８０重量％の範囲にある、好ましくは、シリカ含量が２０重量％よりも多く且つ８０重量％よりも少ない、更に好ましくは、２５重量％よりも多く且つ７５重量％よりも少ない、有利には、シリカ含量が１０〜５０重量％の範囲にあるシリカ・アルミナ・ベースの（即ち、シリカおよびアルミナを含む）非ゼオライト担体、
−好ましくは、０．１重量％よりも少ない、好ましくは、０．０５重量％よりも少ない、更に好ましくは、０．０２５重量％よりも少ないカチオン不純物含量（ここで、カチオン不純物含量とは、全アルカリ含量を意味する）、
−好ましくは、１重量％よりも少ない、好ましくは、０．５重量％よりも少ない、更に好ましくは、０．１重量％よりも少ないアニオン不純物含量。
【００４１】
本発明に係る方法において使用されるシリカ・アルミナが、カチオン不純物（例えば、Ｎａ＋）の含量が０．１重量％よりも少なく、好ましくは、０．０５重量％よりも少なく、更に好ましくは、０．０２５重量％よりも少なく、アニオン不純物（例えば、ＳＯ４２−、Ｃｌ−）の含量が、１重量％よりも少なく、好ましくは、０．５重量％よりも少なく、更に好ましくは、０．１重量％よりも少ない、マイクロメータ規模の均一なシリカ・アルミナであれば好ましい。
【００４２】
従って、カチオン不純物（例えば、Ｎａ＋）の含量を少なくとも０．１重量％に減少でき、好ましくは、０．０５重量％よりも少ない、更に好ましくは、０．０２５重量％よりも少ない含量に減少でき、アニオン不純物（例えば、ＳＯ４２−、Ｃｌ−）の含量を少なくとも１重量％に、更に好ましくは、０．０５重量％よりも少ない含量に減少でき、マイクロメータ規模の均一なシリカ・アルミナを生ずる、当業者に公知のすべてのシリカ・アルミナ合成法は、本発明の対象の担体を調製するのに適する。
【００４３】
−周期表のＶＩＢ族およびＶＩＩＩ族の元素から形成されたグループから選択した少なくとも１つの脱水素元素、
−好ましくは、１〜５０重量％の範囲、好ましくは、１．５〜３５重量％の範囲、更に好ましくは、１．５〜３０重量％の範囲の、金属の形または酸化物の形のＶＩＢ族の１つまたは複数の金属の含量、
−好ましくは、０．１〜３０重量％の範囲、好ましくは、０．２〜２５重量％の範囲、更に好ましくは、０．２〜２０重量％の範囲の、金属の形または酸化物の形のＶＩＩＩ族の金属の含量、
−場合によっては、リン、ホウ素およびケイ素から形成されたグループから選択して触媒上に担持させた少なくとも１つのドーピング元素。酸化物の形のリン、ホウ素、ケイ素の含量は、０．１〜１５重量％の範囲、好ましくは、０．１〜１０重量％の範囲、更に有利には、０．１〜５重量％の範囲にある。ドーピング元素とは、上記のシリカ・アルミナ担体の調製後に導入される元素を意味する、
−場合によっては、酸化物の形の化合物または金属の０〜２０重量％の範囲、好ましくは、０〜１０重量％の範囲の含量の、ＶＩＩＢ族の少なくとも１つの元素（例えば、好ましくはマンガン）、
−場合によっては、酸化物の形の化合物または金属の０〜４０重量％の範囲、好ましくは、０〜２０重量％の範囲の含量の、ＶＢ族の少なくとも１つの元素（例えば、好ましくはネオジウム）、
−水銀細孔率測定法で測定して、２０〜１４０Åの範囲、好ましくは、４０〜１２０Åの範囲、更に好ましくは、５０〜１００Åの範囲の平均細孔径、
−好ましくは、０．６よりも大きい、好ましくは、０．７よりも大きい、更に好ましくは、０．８よりも大きい、水銀細孔率測定法で測定したＤｍｅａｎ−３０Å（３０Å以下の平均径）とＤｍｅａｎ＋３０Å（３０Å以上の平均径）との間にある容積Ｖ２の、同じく水銀細孔率測定法で測定した全細孔容積に対する比、
−好ましくは、水銀細孔率測定法で測定して、Ｄｍｅａｎ＋３０Åよりも大きい径の細孔に含まれる、０．１ｍｌ／ｇよりも小さい、好ましくは、０．０６ｍｌ／ｇよりも小さい、更に好ましくは、０．０４ｍｌ／ｇよりも小さい容積Ｖ３、
−好ましくは、０．６よりも大きい、好ましくは、０．７よりも大きい、更に好ましくは、０．８よりも大きい、水銀細孔率測定法で測定したＤｍｅａｎ−１５Å（１５Å以下の平均径）とＤｍｅａｎ＋１５Å（１５Å以上の平均径）との間にある容積Ｖ５の、水銀細孔率測定法で測定したＤｍｅａｎ−３０ÅとＤｍｅａｎ＋３０Åとの間にある容積Ｖ２に対する比、
−好ましくは、水銀細孔率測定法で測定したＤｍｅａｎ＋１５Åより大きい径の細孔に含まれる、０．２ｍｌ／ｇよりも小さい、好ましくは、０．１ｍｌ／ｇよりも小さい、更に好ましくは、０．０５ｍｌ／ｇよりも小さい容積Ｖ６、
−水銀細孔率測定法で測定した０．１ｍｌ／ｇ〜０．６ｍｌ／ｇの範囲、好ましくは、０．２０ｍｌ／ｇ〜０．５０ｍｌ／ｇの範囲の、更に好ましくは、０．２０ｍｌ／ｇよりも大きい全細孔容積、
−窒素細孔率測定法で測定した０．１ｍｌ／ｇ〜０．６ｍｌ／ｇの範囲、好ましくは、０．２ｍｌ／ｇ〜０．５０ｍｌ／ｇの範囲の全細孔容積、
−１００〜５５０ｍ２／ｇの範囲、好ましくは、１５０〜５００ｍ２／ｇの範囲のＢＥＴ比表面積、
−好ましくは、吸着表面積、例えば、吸着表面積とＢＥＴ表面積との比は、０．５よりも大きい、好ましくは、０．６５よりも大きい、更に好ましくは、０．８よりも大きい、
−水銀細孔率測定法で測定して、１４０Åよりも大きい径の細孔に含まれる、０．１ｍｌ／ｇよりも小さい、好ましくは、０．０５ｍｌ／ｇよりも小さい、更に好ましくは、０．０３ｍｌ／ｇよりも小さい細孔容積、
−水銀細孔率測定法で測定して、１６０Åよりも大きい径の細孔に含まれる、０．１ｍｌ／ｇよりも小さい、好ましくは、０．０５ｍｌ／ｇよりも小さい、更に好ましくは、０．０２５ｍｌ／ｇよりも小さい細孔容積、
−水銀細孔率測定法で測定して、２００Åよりも大きい径の細孔に含まれる、０．１ｍｌ／ｇよりも小さい、好ましくは、０．０５ｍｌ／ｇよりも小さい、更に好ましくは、０．０２５ｍｌ／ｇよりも小さい細孔容積、
−水銀細孔率測定法で測定して、５００Åよりも大きい径の細孔に含まれる、０．０１ｍｌ／ｇよりも小さい細孔容積、
−ρ−，χ−，κ−，η−，γ−，θ−，δ−アルミナからなるグループに含まれる転移アルミナのうちの少なくとも１つのアルミナの少なくとも固有スペクトル線を含む、好ましくは、γ−，η−，θ−，δ−アルミナからなるグループに含まれる転移アルミナのうちの少なくとも１つのアルミナの少なくとも固有スペクトル線を含むことを特徴とする、更に好ましくは、少なくとも、γ−，η−アルミナの固有スペクトル線を含むことを特徴とする、更に好ましくは、１．３９〜１．４０Åの範囲のピークａおよびｄおよび１．９７〜２．００Åの範囲のピークａおよびｄを含むことを特徴とするＸ線回折図。
【００４４】
担体および触媒の２７Ａｌの固体ＮＭＲ  ＭＡＳのスペクトルは、２群の明確なピークを示す。１０ｐｐｍの近傍で共鳴する最大値を有する第１タイプのアルミニウムは、１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１１０ｐｐｍの間にある。この群は、少なくとも２つの種に分解できる。この群の優勢な種は、原子ＡｌＩＶ（四面体）に対応する。本発明の担体および触媒について、ＡｌＶＩ八面体の割合が、５０％よりも、好ましくは、６０％よりも、更に好ましくは、７０％よりも大きければ有利である。
【００４５】
本発明の実施例に基づき、触媒は、少なくとも２つのシリカ・アルミナ・ゾーンを含む担体を含む。上記ゾーンは、蛍光Ｘ線によって測定したグローバルなＳｉ／Ａｌ比よりも大きいまたは小さいＳｉ／Ａｌ比を有する。従って、０．５に等しいＳｉ／Ａｌ比を有する担体は、例えば、２つのシリカ・アルミナ・ゾーンを有し、１つのゾーンは、ＭＥＴによって測定した０．５よりも小さいＳｉ／Ａｌ比を有し、他のゾーンは、ＭＥＴによって測定した０．５〜２．５の範囲のＳｉ／Ａｌ比を有する。
【００４６】
本発明の他の実施例に基づき、触媒は、唯一つのシリカ・アルミナ・ゾーンを含む担体を含み、上記ゾーンは、蛍光Ｘ線によって測定したグローバルなＳｉ／Ａｌ比に等しく２．３よりも小さいＳｉ／Ａｌ比を有する。
【００４７】
本発明に係る担体の酸度は、本発明の枠を限定することなく、有利な態様で、ピリジンの熱脱着の連続ＩＲによって測定できる。一般に、本発明に係る担体の上記のＢ／Ｌ比は、０．０５〜１の範囲、好ましくは、０．０５〜０．７の範囲、特に好ましくは、０．０６〜０．３の範囲、更に好ましくは、０．０７５〜０．１５の範囲にある。
【００４８】
調製法
本発明に係る触媒は、当業者に周知のすべての方法に基づき調製できる。
【００４９】
本発明に係る触媒の好ましい調製法は、下記工程を含む：
好ましい調製法に基づき、前駆体は、シリカ・アルミナ単独の直接的成形によってまたは少なくとも１つの結合剤とともにシリカ・アルミナを成形することによって構成し、次いで、乾燥、焼成できる。ＶＩＢ族および／またはＶＩＩＩ族の元素および、場合によっては、リン、ホウ素、ケイ素から選択した元素および、場合によっては、ＶＢ族およびＶＩＩＢ族の元素は、場合によっては、前駆体または触媒の成形の前後および焼成の前後に、当業者に周知のすべての方法によって導入される。
【００５０】
水素添加元素は、すべての調製工程において、好ましくは、混合時にまたは特に好ましくは、成形後に導入できる。成形に続いて焼成を行う。水素添加元素は、この焼成の前後に導入することもできる。調製は、２５０〜６００℃における焼成で終わる。本発明に係る方法の他の好ましい方法の場合、結合剤を含まないシリカ・アルミナを、その混練後に焼成し、次いで、かくして得られたペーストを押出ダイスに通過させて、０．４〜４ｍｍの範囲の径の押出物を形成する。水素添加基は、混練時点に、部分的に（ＶＩＢ族およびＶＩＩＩ族の金属の酸化物の組合せの場合）または全体的に導入できる。水素添加基は、ＶＩＩＩ族から選択した金属の前駆体塩を含む溶液を使用して、少なくとも１つのシリカ・アルミナ（場合によっては、結合剤とともに成形したシリカ・アルミナ）からなる焼成担体上で１回または複数回のイオン交換操作によって導入できる。水素添加基は、更に、ＶＩＢ族の金属（特に、モリブデンまたはタングステン）の酸化物の前駆体を担体混練時にあらかじめ導入した場合は、ＶＩＩＩ族の金属（特に、コバルトおよびニッケル）の酸化物の前駆体の溶液による、成形、焼成した担体の１回または複数回の含浸操作によって導入できる。水素添加基は、更に、特に好ましくは、ＶＩ族および／またはＶＩＩＩ族の金属の酸化物の前駆体を含む溶液による、本発明に係るシリカ・アルミナおよび、場合によっては、少なくとも結合剤からなる焼成担体の１回または複数回の含浸操作によって導入できる。ＶＩＩＩ族の金属の酸化物の前駆体は、ＶＩＢ族の導入後またはＶＩＢ族と同時に導入するのが好ましい。
【００５１】
担体に水溶液を含浸するのが好ましい。担体の含浸は、当業者に周知の、いわゆる“乾式”含浸法によって実施するのが好ましい。含浸は、最終の触媒の全構成要素を含む溶液によって１工程で実施できる。
【００５２】
従って、本発明の触媒は、ＶＩＩＩ族の少なくとも１つの元素（例えば、鉄、コバルト、ニッケル、ルテニウム、ロジウム、パラジウム、オスミウム、イリジウムまたは白金）を含むことができる。ＶＩＩＩ族の金属のうち、鉄、コバルト、ニッケル、白金、パラジウム、ルテニウムから形成されたグループから選択した金属を使用するのが好ましい。本発明に係る触媒は、更に、ＶＩＢ族の少なくとも１つの元素（好ましくは、タングステンおよびモリブデン）を含むことができる。下記の金属組合せを使用するのが有利である：ニッケル−モリブデン、コバルト−モリブデン、鉄−モリブデン、鉄−タングステン、ニッケル−タングステン、コバルト−タングステン、白金−パラジウム。好ましい組合せは、ニッケル−モリブデン、コバルト−モリブデン、コバルト−タングステンであり、更に、白金−パラジウムおよびニッケル−タングステンが有利である。更に、３つの金属の組合せ（例えば、ニッケル−コバルト−モリブデン、ニッケル−コバルト−タングステン）を使用することもできる。下記の金属組合せを使用するのが有利である：ニッケル−ニオビウム−モリブデン、コバルト−ニオビウム−モリブデン、鉄−ニオビウム−モリブデン、ニッケル−ニオビウム−タングステン、コバルト−ニオビウム−タングステン、鉄−ニオビウム−タングステン。好ましい組合せは、ニッケル−ニオビウム−モリブデン、コバルト−ニオビウム−モリブデンである。更に、４つの金属の組合せ（例えば、ニッケル−コバルト−ニオビウム−モリブデン）を使用することもできる。更に、貴金属を含む組合せ（例えば、ルテニウム−ニオビウム−モリブデンまたはルテニウム−ニッケル−ニオビウム−モリブデン）を使用することもできる。
【００５３】
すべての調製レベルにおいて且つ当業者に公知のすべての技術に基づき、下記元素、即ち、ホウ素および／またはケイ素および／またはリンおよび、場合によっては、ＶＩＩＢ族およびＶＢ族から選択した１つまたは複数の元素を触媒に導入できる。
【００５４】
本発明に係る好ましい方法は、焼成したまたは未焼成の前駆体（好ましくは、焼成した前駆体）上に、選択した１つまたは複数のドーピング元素（例えば、ホウ素−ケイ素対）を被覆することからなる。このため、アルカリ媒体中で且つ過酸化水素の存在下で、少なくとも１つのホウ素塩（例えば、二ホウ酸アンモニウムまたは五ホウ酸アンモニウム）の水溶液を調製し、いわゆる乾式含浸を行い、例えば、ホウ素を含む溶液を前駆体の細孔容積に充填する。ケイ素も被覆する場合は、例えば、シリコーン・タイプのケイ素化合物の溶液またはシリコーンオイル・エマルジョンを使用する。
【００５５】
ホウ素およびケイ素の被覆は、例えば、ホウ素塩およびシリコーン・タイプのケイ素化合物を含む溶液を使用して同時に実施することもできる。従って、例えば、前駆体がシリカ・アルミナ上に担持されたニッケル−タングステン・タイプの触媒である場合、二ホウ酸アンモニウム水溶液およびＲｈｏｄｉａ社のシリコーンＲｈｏｄｏｒｓｉｌ  Ｅ１Ｐで上記前駆体を含浸し、例えば、１２０℃において乾燥し、次いで、フッ化アンモニウム溶液で含浸し、例えば、１２０℃において乾燥し、次いで、好ましくは、流動床において空気中で、例えば、５００℃において４時間、焼成する。
【００５６】
ケイ素、ホウ素、リンおよびＶＩＩＢ、ＶＢ族の元素から形成されたグループから選択したドーピング元素は、焼成した前駆体に過剰の溶液による１回または複数回の含浸操作によって導入できる。
【００５７】
場合によって少なくとも１つのドーピング元素、即ち、Ｂおよび／またはＰおよび／またはＳｉを導入した場合、その分布およびその位置は、Ｃａｓｔａｉｎｇのマイクロゾンデ（各元素の分布プロフィル）、触媒成分のＸ線解析と組合せた透過電子顕微鏡法などの技術によってまたは電子マイクロゾンデによる触媒中の元素の分布マップの作製によって求めることができる。この技術によって、本発明に係るシリカ・アルミナの合成後に添加された上記の外成元素の存在を確認できる。
【００５８】
ホウ素源は、ホウ酸、好ましくは、オルトホウ酸Ｈ３ＢＯ３、二ホウ酸アンモニウム、五ホウ酸アンモニウム、酸化ホウ素、ホウ酸エステルであってよい。ホウ素は、例えば、ホウ酸と、過酸化水素、窒素を含む塩基性有機化合物（例えば、アンモニア、第１、第２アミン、環式アミン、ピリジンおよびキノリンのグループの化合物、ピロールグループの化合物）との混合物の形で導入できる。ホウ素は、例えば、水／アルコール混合物中のホウ酸溶液によって導入できる。
【００５９】
好ましいリン源は、オルトリン酸Ｈ３ＰＯ４であるが、その塩およびエステル（例えば、リン酸アンモニウム）も適する。リンは、例えば、リン酸と窒素を含む塩基性有機化合物（例えば、アンモニア、第１、第２アミン、環式アミン、ピリジンおよびキノリンのグループの化合物、ピロールグループの化合物）との混合物の形で導入できる。
【００６０】
多数のケイ素源を使用できる。即ち、オルトケイ酸エチルＳｉ（ＯＥｔ）４、シロキサン、ポリシロキサン、シリコーン、シリコーンエマルジョン、ハロゲン化シリケート（例えば、フルオロケイ酸アンモニウム（ＮＨ４）２ＳｉＦ６またはフルオロケイ酸ナトリウムＮａ２ＳｉＦ６を使用できる。シリコモリブデン酸、その塩、シリコタングステン酸、その塩は、同じく、有利に使用できる。ケイ素は、例えば、水／アルコール混合物に溶解したケイ酸エチルの含浸によって添加できる。ケイ素は、例えば、水に懸濁させたシリコーン・タイプの化合物またはケイ酸の含浸によって添加できる。
【００６１】
本発明の触媒のＶＩＢ族およびＶＩＩＩ族の金属は、全体的にまたは部分的に、金属および／または酸化物および／または硫化物の形であってよい。
【００６２】
例えば、モリブデン源およびタングステン源のうち、酸化物、水酸化物、モリブデン酸、タングステン酸、これらの塩、特に、アンモニウム塩（例えば、モリブデン酸アンモニウム、六モリブデン酸アンモニウム、タングステン酸アンモニウム）、ホスホモリブデン酸、ホスホタングステン酸、これらの塩、シリコモリブデン酸、シリコタングステン酸およびこれらの塩を使用できる。
【００６３】
使用できるＶＩＩＩ族の元素源は、当業者に良く知られている。例えば、非貴金属について、硝酸塩、硫酸塩、水酸化物、リン酸塩、ハロゲン化物（例えば、塩化物、ホウ化物およびフッ化物）、カルボキシレート（例えば、酢酸塩および炭酸塩）を使用する。貴金属について、ハロゲン化物（例えば、塩化物）、硝酸塩、酸（例えば、クロロ白金酸）、オキシ塩化物（例えば、ルテニウムのアンモニア性オキシ塩化物）を使用する。
【００６４】
含浸時に導入されるハロゲン以外のハロゲンは、加えないのが好ましい。このハロゲンは、塩素が好ましい。
【００６５】
担体の特性
かくして得られる触媒は、下記の特徴を有する担体から、当業者に周知のすべての技術によって調製される：
−シリカ（ＳｉＯ２）の含量は、５重量％よりも多く、９５重量％以下であり、好ましくは、シリカ（ＳｉＯ２）の含量は、１０〜８０重量％の範囲にあり、好ましくは、シリカの含量は、２０重量％よりも多く、８０重量％よりも少なく、更に好ましくは、２５重量％よりも多く、７５重量％よりも少なく、有利には、シリカの含量は、１０〜５０重量％の範囲にあり、
−好ましくは、カチオン不純物含量は、０．１重量％よりも少なく、好ましくは、０．０５重量％よりも少なく、更に好ましくは、０．０２５重量％よりも少ない。カチオン不純物含量とは、全アルカリ含量を意味する。
【００６６】
−アニオン不純物含量は、１重量％よりも少なく、好ましくは、０．５重量％よりも少なく、更に好ましくは、０．１重量％よりも少ない。
【００６７】
−水銀細孔率測定法で測定した平均細孔径は、２０〜１４０Åの範囲、好ましくは、４０〜１２０Åの範囲、更に好ましくは、５０〜１００Åの範囲にある。
【００６８】
−好ましくは、水銀細孔率測定法で測定したＤｍｅａｎ−３０Å（３０Å以下の平均径）とＤｍｅａｎ＋３０Å（３０Å以上の平均径）との間にある容積Ｖ２の、同じく水銀細孔率測定法で測定した全細孔容積に対する比は、０．６よりも大きく、好ましくは、０．７よりも大きく、更に好ましくは、０．８よりも大きい。
【００６９】
−好ましくは、水銀細孔率測定法で測定したＤｍｅａｎ＋３０Åよりも大きい径の細孔に含まれる容積Ｖ３は、０．１ｍｌ／ｇよりも小さく、好ましくは、０．０６ｍｌ／ｇよりも小さく、更に好ましくは、０．０４ｍｌ／ｇよりも小さい。
【００７０】
−好ましくは、水銀細孔率測定法で測定したＤｍｅａｎ−１５Å（１５Å以下の平均径）とＤｍｅａｎ＋１５Å（１５Å以上の平均径）との間にある容積Ｖ５の、水銀細孔率測定法で測定したＤｍｅａｎ−３０ÅとＤｍｅａｎ＋３０Åとの間にある容積Ｖ２に対する比は、０．６よりも大きく、好ましくは、０．７よりも大きく、更に好ましくは、０．８よりも大きい。
【００７１】
−好ましくは、水銀細孔率測定法で測定したＤｍｅａｎ＋１５Åよりも大きい径の細孔に含まれる容積Ｖ６は、０．２ｍｌ／ｇよりも小さく、好ましくは、０．１ｍｌ／ｇよりも小さく、更に好ましくは、０．０５ｍｌ／ｇよりも小さい。
【００７２】
−水銀細孔率測定法で測定した全細孔容積は、０．１ｍｌ／ｇ〜０．６ｍｌ／ｇの範囲、好ましくは、０．２０ｍｌ／ｇ〜０．５０ｍｌ／ｇの範囲にあり、更に好ましくは、０．２０ｍｌ／ｇよりも大きい。
【００７３】
−窒素細孔率測定法で測定した全細孔容積は、０．１ｍｌ／ｇ〜０．６ｍｌ／ｇの範囲、好ましくは、０．２０ｍｌ／ｇ〜０．５０ｍｌ／ｇの範囲にある。
【００７４】
−ＢＥＴ比表面積は、１００〜５５０ｍ２／ｇの範囲、好ましくは、１５０〜５００ｍ２／ｇの範囲にある。
【００７５】
−好ましくは、吸着表面積は、吸着表面積とＢＥＴ表面積との比が、０．５よりも大きい、好ましくは、０．６５よりも大きい、更に好ましくは、０．８よりも大きいよう定められている。
【００７６】
−水銀細孔率測定法で測定した１４０Åよりも大きい径の細孔に含まれる細孔容積は、０．１ｍｌ／ｇよりも小さく、好ましくは、０．０５ｍｌ／ｇよりも小さく、更に好ましくは、０．０３ｍｌ／ｇよりも小さい。
【００７７】
−水銀細孔率測定法で測定した１６０Åよりも大きい径の細孔に含まれる細孔容積は、０．１ｍｌ／ｇよりも小さく、好ましくは、０．０５ｍｌ／ｇよりも小さく、更に好ましくは、０．０２５ｍｌ／ｇよりも小さい、
−水銀細孔率測定法で測定した２００Åよりも大きい径の細孔に含まれる細孔容積は、０．１ｍｌ／ｇよりも小さく、好ましくは、０．０５ｍｌ／ｇよりも小さく、更に好ましくは、０．０２５ｍｌ／ｇよりも小さい、
−水銀細孔率測定法で測定した５００Åよりも大きい径の細孔に含まれる細孔容積は、０．０１ｍｌ／ｇよりも小さい。
【００７８】
−Ｘ線回折図は、α−，ρ−，χ−，κ−，η−，γ−，θ−，δ−アルミナからなるグループに含まれる転移アルミナのうちの少なくとも１つのアルミナの少なくとも固有スペクトル線を含み、好ましくは、γ−，η−，θ−，δ−アルミナからなるグループに含まれる転移アルミナのうちの少なくとも１つのアルミナの少なくとも固有スペクトル線を含むことを特徴とし、更に好ましくは、少なくとも、γ−，η−アルミナの少なくとも固有スペクトル線を含むことを特徴とし、更に好ましくは、１．３９〜１．４０Åの範囲のピークａおよびｄおよび１．９７〜２．００Åの範囲のピークａおよびｄを含むことを特徴とする。
【００７９】
担体および触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１１０ｐｐｍの間にある。この群は、少なくとも２つの種に分解できる。この群の優勢な種は、原子ＡｌＩＶ（四面体）に対応する。本発明の担体および触媒について、ＡｌＶＩ八面体の割合が、５０％よりも、好ましくは、６０％よりも、更に好ましくは、７０％よりも大きければ有利である。
【００８０】
本発明の実施例に基づき、担体は、蛍光Ｘ線によって測定したグローバルなＳｉ／Ａｌ比よりも大きいまたは小さいＳｉ／Ａｌ比を有する少なくとも２つのシリカ・アルミナ・ゾーンを含む。０．５に等しいＳｉ／Ａｌ比を有する本発明に係る担体は、例えば、２つのシリカ・アルミナ・ゾーンを含み、１つのゾーンは、ＭＥＴによって測定した０．５よりも小さいＳｉ／Ａｌ比を有し、他のゾーンは、ＭＥＴによって測定した０．５〜２．５の範囲のＳｉ／Ａｌ比を有する。
【００８１】
本発明の他の実施例に基づき、担体は、蛍光Ｘ線によって測定したグローバルなＳｉ／Ａｌ比に等しく２、３よりも小さいＳｉ／Ａｌ比を有する唯一つのシリカ・アルミナ・ゾーンを含む。
【００８２】
本発明に係る担体の酸度は、本発明の枠を限定することなく、有利な態様で、ピリジンの熱脱着の連続ＩＲによって測定できる。一般に、本発明に係る担体の上記のＢ／Ｌ比は、０．０５〜１の範囲、好ましくは、０．０５〜０．７の範囲、特に好ましくは、０．０６〜０．３の範囲、更に好ましくは、０．０７５〜０．１５の範囲にある。
【００８３】
担体の調製
本出願人は、若干の工程において混合物から得られる、即ち、酸性媒体に部分的に可溶なアルミナ化合物と完全に可溶なシリカ化合物または完全に可溶なアルミナおよび水和シリカの組合せとの混合物を成形し、次いで、水熱処理または熱処理して、マイクロメータ尺度で、更には、ナノメータ尺度で均一化して得られるシリカ・アルミナ担体は、水素化分解方法において特に活性な触媒を得ることができることを発見した。酸性媒体に部分的な可溶性によって、完全に可溶なシリカ化合物または酸溶液（例えば、硝酸または硫酸）との組合せの完全な添加前にアルミナ化合物の接触がその部分的溶解を誘起すると考えられる。
【００８４】
シリカ源
本発明に基づき使用するシリカ化合物は、ケイ酸、ケイ酸ゾル、水溶性ケイ酸アルカリ、ケイ素のカチオン塩（例えば、メタケイ酸ナトリウム水和物、アンモニアの形またはアルカリの形のＬｕｄｏｘ（登録商標）、ケイ酸テトラアンモニウム）から形成されたグループから選択できる。シリカゾルは、当業者に周知の方法に基づき調製できる。脱カチオン・オルトケイ酸溶液は、樹脂イオン交換によって水溶性ケイ酸アルカリから調製するのが好ましい。
【００８５】
完全可溶シリカ・アルミナ源
本発明に基づき使用する完全可溶のシリカ・アルミナ水和物は、制御された定常的操作条件（ｐＨ、濃度、温度、平均滞留時間）において、ケイ素を含む塩基性溶液（例えば、ケイ酸ナトリウムの形の溶液）と、選択的に、アルミニウムを含む塩基性溶液（例えば、アルミン酸ナトリウムの形の溶液）と少なくとも１つのアルミニウム塩（例えば、硫酸アルミニウム）を含む酸性溶液との反応による真の共沈によって調製できる。場合によっては、反応媒体に、更に、少なくとも１つの炭酸塩またはＣＯ２を加えることができる。
【００８６】
真の共沈によって、少なくとも１つの沈殿剤および／または共沈剤の存在下で、下記の塩基性または酸性媒体に完全に可溶な少なくとも１つのアルミニウム化合物、下記のケイ素化合物を、同時にまたは順次に接触させ、かくして、本質的にシリカ・アルミナ水和物からなり、場合によっては、内部撹拌、剪断、コロイド化粉砕またはこれらの単一操作の組合せによって均一化した混合相を得ることもできる。例えば、上記のシリカ・アルミナ水和物は、米国特許ＵＳ２９０８６３５；ＵＳ３４２３３３２，ＵＳ３４３３７４７，ＵＳ３４５１９４７，ＵＳ３６２９１５２，ＵＳ３６５０９８８の教示に基づき調製できる。
【００８７】
シリカ化合物または組合せの完全な溶解は、下記の方法に基づき近似的に評定した。シリカ化合物またはその水和物組合せの一定量（１５ｇ）を所定ｐＨの媒体中に導入する。サスペンジョン１リットル当りの固形物濃度は、０．２モル／ｌであるのが好ましい。分散溶液のｐＨは、少なくとも１２であり、これは、アルカリ源の使用によって得られる。好ましくは、ＮａＯＨを使用するのが有利である。次いで、デフロキュレーション・タイプのタービン式撹拌機によって、８００ｒｐｍで３０分、機械的に、混合物を撹拌する。撹拌終了後、３０００ｒｐｍで１０分、混合物を遠心分離する。ケーキを上澄液から分離する。多孔度４、径１９ｃｍのフィルタで溶液を濾過する。次いで、乾燥し、次いで、２つのフラクションを１０００℃において焼成する。傾瀉処理重量をサスペンジョン中の固形物重量で除して得られる比Ｒを定める。完全溶解とは、少なくとも０．９よりも大きい比Ｒを意味する。
【００８８】
アルミナ源
本発明に基づき使用するアルミナ化合物は、酸性媒体に部分的に可溶である。アルミナ化合物は、全体的にまたは部分的に、一般式Ａｌ２Ｏ３・ｎＨ２Ｏのアルミナ化合物のグループから選択する。特に、水和アルミナ化合物、例えば、ヒドラルギライト、ジプサイト、バイエライト、ベーマイト、疑似ベーマイト、非晶質なまたは本質的に非晶質なアルミナゲルを使用できる。更に、転移アルミナからなり、その結晶構造のオルガニゼーションによって本質的に区別されるρ−，χ−，η−，γ−，κ−，θ−，δ−アルミナからなるグループに属する相の少なくとも１つを含む脱水形の上記化合物を使用できる。通常、コランダムと呼ばれるα−アルミナは、本発明に係る担体中に僅かな割合で組込み得るに過ぎない。
【００８９】
この部分的溶解性は、本発明の所望の性質であり、この性質は、シリカの全体または一部を含む化合物の任意の添加前に、水和アルミナ粉体、水和アルミナ微粉、水和アルミナの分散液またはサスペンジョンまたはこれらの任意の組合せに適用される。
【００９０】
アルミナ化合物の部分的溶解は、下記の方法に基づき近似的に評定した。粉体状態またはサスペンジョン状態のアルミナ化合物の正確な量を所定ｐＨの媒体中に導入する。次いで、混合物を機械的に撹拌する。撹拌終了後、混合物を撹拌せずに２４時間、放置する。サスペンジョン１リットル当りのＡｌ２Ｏ３固形物濃度は、０．５モル／ｌであるのが好ましい。分散溶液のｐＨは、２であり、ＨＮＯ３またはＨＣｌまたはＨＣｌＯ４の使用によって得られる。好ましくは、ＨＮＯ３を使用すれば有利できる。沈積フラクションおよび溶解フラクションの分布は、ＵＶ吸収によるアルミニウム定量によって追跡した。浮遊物は、限外濾過し（ポリエーテルスルホン膜、Ｍｉｌｌｉｐｏｒｅ  ＮＭＷＬ：３００００）、高濃度酸中で消化させた。浮遊物中のアルミニウム量は、非沈積アルミナ化合物および溶解したアルミニウムに対応し、限外濾過フラクションは、溶解したアルミニウムのみに対応する。沈積粒子量は、（導入されたすべての固形物が分散されたことを考慮して）分散液中のアルミニウムの理論的濃度、実際に分散されたベーマイト量および溶液中のアルミニウムから演繹される。
【００９１】
従って、本発明に基づき使用されるアルミナ前駆体は、真の共沈の場合に使用され酸性媒体に完全に溶解する前駆体、即ち、アルミナのカチオン塩（例えば、硝酸アルミニウム）とは区別される。本発明の部分をなす方法は、真の共沈とは区別される。なぜならば、元素の１つが、場合によっては、アルミニウム化合物が、部分的に溶解するからである。
【００９２】
アルミナを使用する場合、一般式Ａｌ２Ｏ３・ｎＨ２Ｏのすべてのアルミナ化合物を使用できる。その比表面積は、１５０〜６００ｍ２／ｇの範囲にある。特に、水和アルミナ化合物、例えば、ヒドラルギライト、ジプサイト、バイエライト、ベーマイト、疑似ベーマイト、非晶質なまたは本質的に非晶質なアルミナゲルを使用できる。更に、転移アルミナからなり、その結晶構造のオーガニゼーションによって本質的に区別されるρ−，χ−，η−，γ−，κ−，θ−，δ−，α−アルミナからなるグループに属する相の少なくとも１つを含む脱水形の上記化合物を使用できる。熱処理時、上記の各形態は、処理操作条件に依存する複雑な関連性に基づき、相互に転移できる。一般にコランダムと呼ばれるα−アルミナを、制限された割合で使用できる。
【００９３】
より好ましい態様で使用されるアルミニウム水和物Ａｌ２Ｏ３・ｎＨ２Ｏは、ベーマイト、疑似ベーマイト、非晶質なまたは本質的に非晶質なアルミナゲルである。上記材料の任意の組合せの混合物も使用できる。
【００９４】
ベーマイトは、一般に、何れにせよ十分に定義される範囲で変化する水和度および形成度の材料の大きな連続体を実際に含む一般式Ａｌ２Ｏ３・ｎＨ２Ｏのアルミニウム１水和物として記載されている。例として、２よりも大きいｎを有する水和度の高いゼラチン状ベーマイト、ｎが１〜２の範囲にある疑似ベーマイトまたは微結晶ベーマイト、更に、結晶ベーマイト、ｎが１の近傍にある大きな結晶からなる結晶化の良好なベーマイトを挙げる。アルミニウム１水和物の形態は、著しく針状またはプリズム状のこれらの２つの形態の間の大きな範囲内で変化できる。これら２つの形態、即ち、鎖状、船形、交錯板状の間の可変の形態の全てを使用できる。
【００９５】
アルミニウム水和物の調製および／または成形は、上記触媒の調製の第１工程を構成することになる。多数の特許が、アルミニウム１水和物から生じた転移アルミナをベースとする担体の調製および／または成形に関する。この種の特許を以下に示す：ＵＳ３５２０６５４；ＵＳ３６３０６７０；ＵＳ３８６４４６１；ＵＳ４１５４８１２；ＵＳ４３１３９２３；ＤＥ３２４３１９３；ＵＳ４３７１５１３。
【００９６】
比較的高純度のアルミニウム１水和物は、非晶質粉体または結晶化粉体または非晶質部分を含む結晶化粉体の形で使用できる。アルミニウム１水和物は、更に、水性サスペンジョンまたは水性分散液の形で導入できる。本発明に基づき使用するアルミニウム１水和物の水性サスペンジョンまたは水性分散液は、ゲル化可能または凝固可能である。水性サスペンジョンまたは水性分散液は、更に、当業者に周知の如く、水中または酸性水中のアルミニウム１水和物のペプチゼーションによって得ることができる。
【００９７】
アルミニウム１水和物の分散液は、当業者に周知のすべての方法によって、即ち、バッチ反応器、連続混合機、混練機、コロイド化粉砕機によって、調製できる。このような混合は、更に、ピストン押出形反応器において、特に、静的混合機において実施できる。Ｌｉｇｈｔｎｉｎ反応器を挙げることができる。
【００９８】
更に、アルミナ源として、分散度を改善できる処理をあらかじめ実施したアルミナを使用できる。例えば、予備均一化処理によってアルミナ源の分散を改善できる。均一化法として、以下の説明に記載の均一化処理の少なくとも１つを利用できる。
【００９９】
使用可能なアルミナ水性分散液または水性サスペンジョンは、特に、コロイド領域のサイズの粒子からなる微細なまたは超微細なベーマイトの水性分散液または水性サスペンジョンである。
【０１００】
本発明に基づき使用する微細なまたは超微細なベーマイトは、特に、フランス特許ＦＲ−１２６１１８２およびＦＲ−１３８１２８２またはヨーロッパ特許出願ＥＰ１５１９６に基づき得ることができる。
【０１０１】
更に、疑似ベーマイト、非晶質アルミナゲル、水酸化アルミニウムゲルまたは超微細ヒドラルギライトから得られた水性サスペンジョンまたは水性分散液を使用できる。
【０１０２】
アルミニウム１水和物は、多様な市販のアルミナ源（例えば、特に、ＳＡＳＯＬ社から市販されているＰＵＲＡＬ（登録商標）、ＣＡＴＡＰＡＬ（登録商標）、ＤＩＳＰＥＲＡＬ（登録商標）、ＤＩＳＰＡＬ（登録商標）またはＡＬＣＯＡから市販されているＨＩＱ（登録商標））から購入でき、あるいは、当業者に周知の如く、アルミニウム１水和物は、通常の方法によるアルミニウム３水和物の部分的脱水によって調製でき、あるいは、アルミニウム１水和物は、沈殿によって調製できる。上記アルミナがゲルの形である場合、ゲルを水または酸性水によって解こうする。沈殿の場合、酸源は、例えば、下記化合物の少なくとも１つから選択できる：塩化アルミニウム、硫酸アルミニウム、硝酸アルミニウム。塩基性アルミニウム源は、塩基性アルミニウム源（例えば、アルミン酸ナトリウムおよびアルミン酸カリウム）から選択できる。
【０１０３】
沈殿剤としては、水酸化ナトリウム、炭酸ナトリウム、苛性カリおよびアンモニアを使用できる。沈殿剤は、本発明に係るアルミナ源の如き材料から選択され、これら沈殿剤は、一緒に沈殿する。
【０１０４】
アルミニウム・ベースの出発化合物の酸性または塩基性の性質に基づき、例えば、塩化水素酸、硫酸、ソーダから選択した酸または塩基によってまたは上記の如き塩基性または酸性アルミニウム化合物によって、アルミニウム水和物を沈殿させる。２つの試薬は、硫酸アルミニウムおよびアルミン酸ナトリウムであってよい。硫酸アルミニウムおよびアルミン酸ナトリウムを使用するα−アルミニウム１水和物の調製の例として、特に、ＵＳ４１５４８１２を参照できる。
【０１０５】
疑似ベーマイトは、特に、米国特許ＵＳ３６３０６７０に記載の方法に基づき、アルミン酸アルカリ水溶液と無機酸溶液との反応によって調製できる。疑似ベーマイトは、フランス特許ＦＲ１３５７８３０に記載の如く調製できる。
【０１０６】
非晶質アルミナゲルは、特に、報告“Alcoa paper no.19(1972)p9〜12”に記載の方法に基づき、特に、アルミン酸の反応によってまたはアルミニウムアルコラートまたはアルミニウム塩の反応によってまたはアルミニウムアルコラートの加水分解によってまたは塩基性アルミニウム塩の加水分解によって調製できる。
【０１０７】
水酸化アルミニウムゲルは、特に、米国特許ＵＳ３２４５９１９およびＵＳ３２６８２９５に記載の方法に基づき調製した水酸化アルミニウムゲルであってよい。
【０１０８】
水酸化アルミニウムゲルは、特に、特許ＷＯ００／０１６１７に記載の方法に基づき、酸性アルミニウム源と塩基との混合によってまたは塩基性アルミニウム源と酸との混合によってアルミニウム１水和物を沈殿させて調製される水酸化アルミニウムゲルであってよい。この方法は、下記の工程：
２．熟成
３．濾過
４．洗浄、および、
５．乾燥、
を含み、
第１工程の混合を再混合（レトロミックス）なく実施することを特徴とする。
【０１０９】
超微細ヒドラルギライトは、特に、特許ＵＳ１３７１８０８に記載の方法に基づき、分子Ａｌ２Ｏ３と考えられるアルミナに比して０．１の１価酸イオンを含むケーキの形のアルミナゲルを室温と６０℃との間の範囲の温度において変化させることによって調製できる。
【０１１０】
更に、アルミン酸アルカリを無水カルボン酸と反応させてヒドロキシカルボン酸アルミニウムの非晶質沈殿物を形成し、濾過によって沈殿物を分離し、次いで、沈殿物を洗浄する形式の方法（この方法は、特に、米国特許ＵＳ３２６８２９５に記載されている）に基づき調製した超微細なベーマイトまたは疑似ベーマイトの水性分散液を使用できる。
【０１１１】
次いで、
ａ）第１工程において、非晶質のヒドロキシカルボン酸アルミニウムの洗浄した沈殿物を酸溶液、塩基溶液または塩またはこれらの混合物と混合する；この混合は、ヒドロキシカルボン酸に溶液を注入することによって行い、かくして構成された媒体のｐＨは、１１よりも低い。
【０１１２】
ｂ）第２工程において、かくして構成された媒体を９０℃よりも低い温度に少なくとも５分にわたって加熱する。
【０１１３】
ｃ）第３工程において、第２工程から生じた媒体を９０℃〜２５０℃の範囲の温度に加熱する。
【０１１４】
この方法に基づき得られたベーマイトおよび疑似ベーマイトの分散液またはサスペンジョンは、アルカリ金属酸化物／Ａｌ２Ｏ３・重量比の形で表現して０．００５％よりも少ないアルカリ含量を有する。
【０１１５】
極めて高純度の触媒担体を製造したい場合は、上記の方法に基づき得られた超微細なベーマイトまたは疑似ベーマイトのサスペンジョンまたは分散液、あるいは、米国特許ＵＳ２８９２８５８に記載のタイプの方法に基づきアルミニウムアルコラートの加水分解から調製した水酸化アルミニウムゲルを使用するのが好ましい。
【０１１６】
総括して、アルミニウムアルコラートまたはアルコキシドの加水分解によるアルコール製造（チーグラー合成）の副生物として得られるベーマイトタイプのこの種の水酸化アルミニウムゲルを生ずる製造法について説明する。このチーグラー・アルコール合成反応は、特に、米国特許ＵＳ２８９２８５８に記載されている。この方法に基づき、まず、アルミニウム、水素およびエチレンからトリエチルアルミニウムを調製する。反応は、トリエチルアルミニウムの部分的リサイクルによる２工程で行われる。
【０１１７】
重合工程においてエチレンを加え、次いで、得られた生成物をアルミニウムアルコラートに酸化する。アルコールは、加水分解によって得られる。
【０１１８】
水酸化アルミニウムゲルは、米国特許ＵＳ４６７６９２８−ＡおよびＵＳ６０３０５９９に記載の方法に基づき調製されるゲルであってよい。
【０１１９】
チーグラー反応の副生物として得られる水和アルミナは、特に、ＣＯＮＯＣＯ社の１９７１年１月１９日付の社内報に記載されている。
【０１２０】
アルミナ源をなすアルミナ粒子のサイズは、広い範囲に変化できる。サイズは、一般に、１〜１００ミクロンの範囲にある。
【０１２１】
方法
担体は、有利には、下記の方法の１つによって調製できる。
【０１２２】
例えば、本発明の部分をなすシリカ・アルミナの調製法の場合、水溶性ケイ酸アルカリから、イオン交換によって脱カチオンしたオルトケイ酸（Ｈ２ＳｉＯ４、Ｈ２Ｏ）を調製し、次いで、制御された操作条件において、アルミニウム陽イオン塩溶液（例えば、硝酸塩）およびアンモニアに同時に添加するか、あるいは、オルトケイ酸溶液をアルミニウム陽イオン塩溶液に添加し、均一生成物が得られるよう制御した操作条件において、得られた溶液をアンモニアによって共沈させる。このシリカ・アルミナ・ヒドロゲルをアルミニウム水和物の粉体またはサスペンジョンと混合する。濾過、洗浄、乾燥後、成形し、次いで、回転炉で、高温において、アルミナとシリカとの間の相互作用を促進するのに十分な時間にわたって、好ましくは、空気中で、少なくとも２時間焼成すれば、本発明の特徴に合致する担体が得られる。
【０１２３】
本発明に係るシリカ・アルミナの他の調製法の場合、上記の如くアルミニウム水和物を沈殿させ、濾過、洗浄し、次いで、オルトケイ酸水溶液と混合してサスペンジョンを形成し、強い撹拌および剪断作用によってサスペンジョンを密に均一化する。タービンＵｌｔｒａｔｕｒｒａｘまたはタービンＳｔａｒｏを使用でき、更に、コロイド化粉砕機（例えば、コロイド化粉砕機Ｓｔａｒｏ）を使用できる。次いで、均一なサスペンジョンを、上記の如く、噴霧乾燥し、次いで、５００〜１２００℃にて少なくとも３時間、焼成する。本発明に係る方法において使用できるシリカ・アルミナ担体が得られる。
【０１２４】
本発明の部分をなす他の方法の場合、上記の如く、オルトケイ酸の脱カチオン溶液を調製し、次いで、アルミナ化合物（例えば、アルミニウム水和物の粉体または酸性サスペンジョン）に同時にまたは順次に添加する。最終のシリカ・アルミナ担体の細孔径の増大のため、場合によっては、少なくとも１つの塩基性化合物を反応媒体に添加できる。撹拌によってサスペンジョンを十分に均一化し、場合によっては、濾過によって材料含量（乾燥状態の量）を調整し、次いで、場合によっては、再均一化した後、生成物を乾燥し、同時にまたは順次に成形し、次いで、上記の如く、焼成する。
【０１２５】
本発明の部分をなす他の方法の場合、アルミナ（例えば、アルミニウム１水和物）の水性サスペンジョンまたは分散液を調製し、次いで、シリカ化合物（例えば、ケイ酸ナトリウム）に同時にまたは順次に添加する。最終のシリカ・アルミナ担体の細孔径の増大のため、場合によっては、少なくとも１つの塩基性化合物を反応媒体に添加できる。濾過、洗浄（場合によっては、残存ナトリウムをイオン交換で抽出するためアンモニア溶液による洗浄）、乾燥、同時のまたは順次の成形によって、担体が得られる。乾燥、成形し、上記の如く焼成した後、本発明の特徴に合致する担体が得られる。本発明に係るシリカ・アルミナ担体の良好な均一化の達成のため、使用するアルミナ粒子のサイズは、１〜１００ミクロンの範囲にあれば好ましい。
【０１２６】
シリカ・アルミナの中間細孔の径を増大するため、米国特許ＵＳ４０６６５７４の教示の如く、アルミナ（例えば、アルミニウム１水和物）の水性サスペンジョンまたは分散液を調製し、次いで、塩基性溶液（例えば、アンモニア）によって中和し、次いで、シリカ化合物（例えば、オルトケイ酸の脱カチオン溶液）に同時にまたは順次に添加する。強い撹拌によってサスペンジョンを十分に均一化し、場合によっては、濾過によって材料含量（乾燥状態の重量）を調整し、次いで、場合によっては、再均一化した後、生成物を乾燥し、同時にまたは順次に成形し、次いで、上記の如く、焼成する。この方法も、本発明に基づき使用する方法の部分をなす。
【０１２７】
上記方法の説明に基づき、溶液中において固形物フラクション（例えば、サスペンジョン、粉体、濾過した沈殿物）を含む生成物の沈殿の減少のため、均一化を行い、次いで、強い撹拌によって分散させる。分散液の均一化は、当業者に良く知られた方法である。当該の均一化は、例えば、バッチ反応器、連続混合機、混練機において、当業者に周知のすべての方法によって実施できる。このような混合は、特に、ピストン押出形反応器において、特に、静的反応器において実施できる。Ｌｉｇｈｔｎｉｎ反応器を挙げることができる。タービンＵｌｔｒａｔｕｒｒａｘ（登録商標）またはタービンＳｔａｒｏ（登録商標）または、更に、コロイド化粉砕機（例えば、コロイド化粉砕機Ｓｔａｒｏ）を使用できる。市販のコロイド化粉砕機ＩＫＡ（登録商標）も使用できる。
【０１２８】
上記のすべての方法において、場合によっては、任意の調製工程の間に、ジルコンおよびチタンから形成されたグループから選択した少なくとも１つの安定化元素を僅かな割合で添加するのが望ましい。安定化元素は、可溶な塩の形で添加するのが好ましい。
【０１２９】
担体および触媒の成形
担体は、当業者に周知のすべての技術によってシリカ・アルミナの成形によって得ることができる。成形は、例えば、押出によって、塊状化によって、滴状凝固法（オイル・ドロップ）によって、回転板における顆粒化によってまたは当業者に良く知られている他の方法によって実施できる。
【０１３０】
成形は、更に、触媒の各成分存在の下で、得られた無機混練体の押出、塊状化、顆粒製造装置またはドラムにおける球体成形、滴状凝固、オイル・ドロップ、オイル・アップまたはアルミナおよび場合によっては下記のグループから選択した他の成分を含む粉体の他の公知の塊状化法によって実施できる。
【０１３１】
本発明に基づき使用される触媒は、球体または押出物の形状を有する。触媒は、０．５〜５ｍｍ（好ましくは、０．７〜２．５ｍｍ）の範囲の径の押出物の形状であれば有利である。形状は、円筒形（中空または中実であってよい）、ラセン円筒形、多葉形（例えば、２つ、３つ、４つまたは５つの葉）、環形である。円筒形を使用するのが好ましいが、他のすべての形状も使用できる。
【０１３２】
更に、本発明に基づき使用される上記担体は、当業者に良く知られている如く、成形の容易化および／またはシリカ・アルミナ担体の最終の機械的性質の改善のため、添加物によって処理できる。添加物の例として、特に、セルロース、カルボキシメチルセルロース、カルボキシエチルセルロース、タール油、キサンチンゴム、界面活性剤、凝集剤（例えば、ポリアクリルアミド）、カーボンブラック、アミドン、ステアリン酸、ポリアクリルアルコール、ポリビニルアルコール、バイオポリマー、グルコース、ポリエチレングリコール等を挙げることができる。
【０１３３】
本発明の担体の特徴的な細孔率の調節は、担体粒子の上記成形工程において部分的に行う。
【０１３４】
成形は、当業者に周知の触媒成形技術（例えば、押出、顆粒成形、噴霧乾燥または塊状化）を使用することによって実施できる。
【０１３５】
押出すべき混練体の粘度の調節のため、水の添加または抜出を行うことができる。
【０１３６】
押出可能なよう、押出すべきの固形材料含量を調節するため、更に、大半が固形物である化合物、好ましくは、酸化物および水和物を加えることができる。水和物を使用するのが好ましく、アルミニウム水和物を使用すれば更に好ましい。上記水和物の強熱ロスは、１５％よりも大きい。
【０１３７】
成形前の混合物に加える酸量は、合成に関与するシリカ無水物およびアルミナの３０重量％よりも少なく、０．５〜２０重量％の範囲にあれば好ましい。
【０１３８】
押出は、市販の通常の任意の工具によって実施できる。混練から得られたケーキを、例えば、ピストンまたは押出単一ネジまたはダブルネジによって、ダイスを介して押出す。この押出工程は、当業者に周知のすべての方法によって実施できる。
【０１３９】
本発明に係る担体の押出物は、一般に、少なくとも７０Ｎ／ｃｍの、好ましくは、１００Ｎ／ｃｍ以上の剪断強度を有する。
【０１４０】
担体の焼成
乾燥は、当業者に周知のすべての技術によって実施する。
【０１４１】
本発明の担体を得るため、酸素分子の存在下で、例えば、空気掃過（sweep）を実施して、１１００℃以下の温度において焼成を行うのが好ましい。調製工程の任意の１つの工程の後に、少なくとも１回の焼成を実施できる。この処理は、例えば、流動床においてまたは静的雰囲気において実施できる。例えば、使用する炉は、回転炉であってよく、あるいは、半径方向横断層を有する立型炉であってよい。焼成条件、即ち、温度および時間は、基本的に、触媒の最高使用温度に依存する。好ましい焼成条件は、２００℃における１時間以上の焼成から１１００℃における少なくとも１時間の焼成の範囲にある。焼成は、水蒸気の存在下で操作できる。最終焼成は、場合によっては、酸性または塩基性蒸気の存在下で実施できる。例えば、焼成は、アンモニア分圧下で実施できる。
【０１４２】
合成後の処理
合成後の処理は、担体の性質、特に、上記の如く定義した担体均一度が改善されるよう、実施できる。
【０１４３】
本発明に基づき、場合によっては、更に、閉じた雰囲気において、担体を水熱処理できる。閉じた雰囲気における水熱処理とは、水の存在下および大気温度よりも高い温度におけるオートクレーブ内の滞留処理を意味する。
【０１４４】
水熱処理中、成形されたシリカ・アルミナを多様な態様で処理できる。即ち、オートクレーブ内処理に先立って、シリカ・アルミナに酸を含浸する。シリカ・アルミナのオートクレーブ処理は、蒸気相または液相中で行う。オートクレーブの上記蒸気相または液相は、酸性または非酸性であってよい。オートクレーブ処理に先立つこの含浸は、酸性または非酸性であってよい。オートクレーブ処理に先立つこの含浸は、乾式でまたは酸水溶液にシリカ・アルミナを浸漬することによって実施できる。乾式含浸とは、処理したアルミナの全細孔容積以下の溶液容積とアルミナとの接触を意味する。含浸は乾式で行うのが好ましい。
【０１４５】
オートクレーブが、特許出願ＥＰ−Ａ−０３８７１０９に記載の如き回転バスケット形オートクレーブであれば好ましい。
【０１４６】
オートクレーブ処理中の温度は、３０分〜３時間の範囲の期間において、１００−２５０℃の範囲であってよい。
【０１４７】
水素化分解法
本発明は、本発明に係る水素化分解触媒を水素化分解法に関する。この方法は、穏やかな水素化分解から高圧の水素化分解までの圧力領域および転化領域をカバーする。穏やかな水素化分解とは、概ね、２ＭＰａ〜６ＭＰａの範囲の低圧で機能し、概ね、４０％よりも低い中程度の転化を生ずる水素化分解を意味する。一般に、本発明に係る触媒は、炭化水素フラクションの処理に使用される。本発明に係る触媒は、炭化水素フラクションの水素化分解および／または水素化転化に使用するのが有利である。
【０１４８】
本発明に係る触媒は、１つまたは複数の反応器の固定床からなる１つまたは複数の触媒床において、いわゆる、１工程の水素化分解方式の場合、場合によっては、未転化の反応液のリサイクルを行って、単独に、場合によっては、本発明の触媒の上流に設けた水素化分解触媒と組合せて使用できる。
【０１４９】
本発明の触媒は、沸騰床からなる１つまたは複数の触媒床において、いわゆる、１工程の水素化分解方式の場合、場合によっては、未転化の反応液のリサイクルを行って、単独に、場合によっては、本発明の触媒の上流に設けた水素化分解触媒と組合せて使用できる。
【０１５０】
沸騰床は、安定な触媒活性の保持のために、毎日、消耗した触媒を引出し且つ新しい触媒を追加して、操作する。
【０１５１】
２つの反応ゾーンを中間的に分離した、いわゆる、２工程の水素化分解方式の場合、所与の１つの工程において、本発明の触媒を、１つまたは２つの反応器内で、場合によっては、本発明の触媒の上流に設けた水素化分解触媒と組合せて、使用できる。
【０１５２】
いわゆる１工程法
いわゆる１工程の水素化分解の場合、一般に、まず、触媒がゼオライトを含む場合には特に、本来の水素化分解触媒上に原料を装入する前に、原料の強力な水素化脱窒および脱硫の実現を意図して水素化精製を行う。原料の強力なこの水素化精製は、より僅かなフラクションで原料の限られた不十分な転化（conversion）を行うに過ぎず、従って、より活性の水素化分解触媒で転化を完全化する必要がある。しかしながら、ここで付言するが、２つのタイプの触媒の間では分離は全く行わない。反応器出口の全排出液は、本来の水素化分解触媒上に注入され、次いで、始めて、形成された生成物の分離が行われる。水素化分解のこのバージョンは、“Ｏｎｃｅ  Ｔｈｒｏｕｇｈ（単流操作）”と呼ばれ、原料のより強力な転化のため反応器への未転化フラクションのリサイクルを行う方式を有する。
【０１５３】
（実施態様：固定床における、いわゆる、１工程法）
シリカ含量の少ない触媒の場合、触媒の組成の一部をなす担体のシリカ含量は、５〜３０重量％（好ましくは、５〜２０重量％）の範囲にある。シリカ含量の多い触媒の場合、触媒の組成の一部をなす担体のシリカ含量は、２０〜８０重量％（好ましくは、３０〜６０重量％）の範囲にある。
【０１５４】
水素化分解ゼオライト触媒（例えば、ゼオライトＹ・ベース触媒）の上流において本発明に係る触媒を使用する場合、上記の如く低シリカ含量を有する触媒を使用するのが有利である。更に、この触媒は、水素化精製触媒と組合せて使用するのが有利であり、この場合、水素化精製触媒は、本発明の触媒の上流に設ける。
【０１５５】
別個の触媒床または別個の反応器のシリカ・アルミナ・ベースまたはゼオライト・ベースの水素化分解触媒の上流に本発明に係る触媒を使用した場合、転化は、一般に（または好ましくは）、５０重量％（好ましくは、４０重量％）よりも低い。
【０１５６】
（実施態様：沸騰床における、いわゆる、１工程法）
本発明に係る触媒は、１つの反応器においてのみまたは複数の反応器において使用する。
【０１５７】
このような方法の枠内において、有利には、複数の直列の反応器を使用できまたは固定床または沸騰床に少なくとも１つの水素化精製触媒を含む１つまたは複数の反応器に先行する本発明に係る触媒を含む沸騰床からなる１つまたは複数の反応器を使用できる。
【０１５８】
水素化精製触媒の下流に本発明に係る触媒を使用した場合、上記水素化精製触媒によって惹起された原料フラクションの転化は、一般に（または好ましくは）、３０重量％（好ましくは、２５重量％）よりも低い。
【０１５９】
（実施態様：熱フラッシュによる固定床における、いわゆる、１工程法）
更に、本発明に係る触媒は、水素化精製ゾーン、例えば、熱フラッシュによって、アンモニアを部分的に除去できるゾーンおよび水素化分解触媒を含むゾーンを含む、いわゆる、１工程の水素化分解法において使用できる。中間蒸留物および場合によるベースオイルの生成のための１つの工程における炭化水素原料のこの水素化分解法は、水素化精製を含む少なくとも１つの第１反応ゾーンと、第１反応ゾーンから出た排出液の少なくとも一部を水素化分解する少なくとも１つの第２反応ゾーンとを含む。この方法は、更に、第１ゾーンから出た排出液のアンモニアの不完全な分離を含む。この分離は、中間の熱フラッシュによって実施するのが有利である。第２反応ゾーンにおいて行われる水素化分解は、原料中に存在する窒素量よりも少ない、好ましくは、１５００ｐｐｍよりも少ない、より好ましくは、１０００ｐｐｍよりも少ない、更により好ましくは、８００ｐｐｍよりも少ない量のアンモニアの存在下で実施する。本発明の触媒は、場合によっては、本発明の触媒の上流に設けた水素化精製触媒と組合せて、水素化分解反応ゾーンにおいて使用するのが好ましい。
【０１６０】
本発明に係る触媒は、転化前処理の第１反応ゾーンにおいて単独にまたは従来の水素化精製触媒と組合せて使用でき、１つまたは複数の触媒床において使用でき、１つまたは複数の反応器において使用できる。
【０１６１】
（実施態様：低酸度触媒における前水素化精製を伴う、いわゆる、１工程の水素化分解法）
本発明に係る触媒は、下記を含む水素化分解法において使用できる：
−標準活性テストにおいて１０重量％よりも低いメチルシクロヘキサン転化率を有する少なくとも１つの水素化精製触媒と原料を接触させる第１水素化精製反応ゾーン。
【０１６２】
−標準活性テストにおいて１０重量％よりも高いメチルシクロヘキサン転化率を有する本発明に係る少なくとも１つの非ゼオライト水素化分解触媒と水素化精製工程から来る排出液の少なくとも一部を接触させる第２水素化分解反応ゾーン。
【０１６３】
水素化精製触媒の触媒容積の割合は、全触媒容積の２０〜４５％をなす。
【０１６４】
第１反応ゾーンから来る排出液は、その少なくとも一部が、好ましくは、全体が、上記方法の第２反応ゾーンに導入される。ガスの中間的分離を実施できる。
【０１６５】
第２反応ゾーンから来る排出液に対して、ガス分離のため、（例えば、真空蒸留または、場合による、大気圧蒸留によって）最終分離処理を行う。本質的に、概ね３４０℃よりも高い沸点を有する生成物を含む少なくとも１つの残存液フラクションが得られる。この場合、上記生成物の少なくとも一部は、中間蒸留物の生成を意図して、本発明に係る方法の第２反応ゾーンの上流に、好ましくは、シリカ・アルミナ・ベースの水素化分解触媒の上流にリサイクルされる。
【０１６６】
３４０℃よりも低いまたは更に３７０℃よりも低い沸点を有する生成物の転化率は、少なくとも５０重量％である。
【０１６７】
標準活性テストは、下記の操作条件におけるメチルシクロヘキサン転化時の触媒の活性を測定することを目的とする。
【０１６８】
アニリン０．５重量％と二硫化ジメチル１．５重量％とメチルシクロヘキサン９８重量％とを含む、いわゆる、反応混合物によって、圧力６０ｂａｒ、３５０℃において、４時間、触媒をあらかじめ硫化する。次いで、同一の反応流量において、下記操作条件、即ち、６０ｂａｒの圧力、１ｈ−１の空間速度ＶＶｈ、水素１０００Ｎｌ／反応液混合物ｌ（Ｎｌ＝標準状態のリットル）の水素／反応混合物・比において、３８０℃の反応温度に漸次的に昇温する。
【０１６９】
上記の操作条件において、触媒が、１０重量％よりも低い、好ましくは、５重量％よりも低いメチルシクロヘキサン転化率を結果する場合、この触媒は、低酸度を有すると考えられる。
【０１７０】
試薬メチルシクロヘキサンの転化は、メチルシクロヘキサンから炭素原子数が７の異性体（例えば、ジメチルシクロヘキサン）、開環生成物および分解生成物への転化として定義される。従って、定義の如きメチルシクロヘキサンの転化は、メチルシクロヘキサンのすべての各生成物を考慮する。上記生成物のすべてを得るには、触媒に何れにせよ強い酸基の存在が必要である。
【０１７１】
（実施例：いわゆる、２工程法）
２工程の水素化分解は、“１工程”法の場合と同様、原料の水素化精製の実現を目的とするが、概ね４０〜６０％の原料転化の達成を目的とする第１工程を含む。次いで、第１工程から来る排出液に対して、未転化フラクションから転化生成物を分離することを目的とする、概ね、中間分離とよばれる（蒸留）分離処理を行う。２工程の水素化分解法の第２工程において、第１工程時の未転化原料フラクションのみを処理する。２工程水素化分解法において、この分離は、１工程法の場合よりも高度に中間蒸留物（ケロシン＋ディーゼル）に対して選択的である。実際、転化生成物の中間分離によって、水素化分解触媒による第２工程においてナフサおよびガスへの“過分解”が避けられる。更に、付言するが、第２工程で処理した原料の未転化フラクションは、一般に、極めて少量のＮＨ３および一般に２０ｐｐｍ（重量）以下の、更には、１０ｐｐｍ（重量）以下の有機窒素化合物を含む。
【０１７２】
いわゆる、２工程方式の第１工程に、固定床または沸騰床からなる同一構造の触媒床を使用でき、この場合、触媒は、単独でまたは従来の水素化精製触媒とともに使用される。
【０１７３】
いわゆる、１工程法について且つ２工程水素化分解法の第１工程について、本発明に係る好ましい触媒は、ＶＩＩＩ族の非貴金属元素ベースの触媒、更に好ましくは、ニッケル・ベース触媒およびタングステン・ベース触媒である。
【０１７４】
２工程の水素化分解法の第２工程において使用される触媒は、ＶＩＩＩ族の貴金属元素をベースとする触媒であれば好ましく、白金・ベース触媒および／またはパラジウム・ベース触媒であれば更に好ましい。
【０１７５】
本発明に係る上記の水素化分解法によって、極めて多様な装入原料を処理でき、この種の装入原料は、一般に、３４０℃以下で沸騰する、少なくとも２０容量％、概ね、８０容量％の化合物を含む。
【０１７６】
装入原料は、ＬＣＯ（ｌｉｇｈｔ  ｃｙｃｌｅ  ｏｉｌ）、大気圧蒸留物、真空蒸留物（例えば、原油の直接蒸留または転化ユニット（転化装置）（例えば、ＦＣＣ、コーカーまたはビスブレーキング）から来るガスオイル）および潤滑油ベースの芳香族抽出ユニットから来るまたは潤滑油ベースの溶媒脱ろうから来る成分またはＲＡＴ（大気圧蒸留残渣）および／またはＲＳＶ（真空下蒸留残渣）および／または脱ろうオイルの固定床または沸騰床における脱硫法または水素化転化法から生ずる蒸留物であってよく、更に、原料は、脱ろうオイルまたは上記装入原料の混合物であってよい。上記のリストは、限定されるものではない。Ｆｉｓｃｈｅｒ−Ｔｒｏｐｓｃｈ法から得られるパラフィンは、除外される。一般に、装入原料は、３４０℃よりも高い、更には、３７０℃よりも高い沸点を有し、即ち、装入原料中の化合物の９５％は、３４０℃よりも高い、更には、３７０℃よりも高い沸点を有する。
【０１７７】
本発明において処理する装入原料の窒素含量は、通常、５００ｐｐｍよりも多く、好ましくは、５００〜５０００ｐｐｍの範囲にあり、より好ましくは、７００〜４０００ｐｐｍの範囲にあり、更に好ましくは、１０００〜４０００ｐｐｍの範囲にあり、硫黄含量は、０．０１〜５％の範囲にあり、一般に、０．２〜４％の範囲にある。
【０１７８】
本発明に係る方式で処理する装入原料のニッケルおよびバナジウムの合計含量は、１ｐｐｍ（重量）よりも低いのが好ましい。
【０１７９】
装入原料装入に先立って、本発明に係る方法において使用する触媒に対して、被処理装入原料との接触前に金属種を硫化物に転化できる硫化処理を行う。硫化によるこの活性化処理は、当業者に周知であり、文献に既に記載のすべての方法によってインシトゥ（in situ）でまたはエクスシトゥ（ex situ）で実施できる。
【０１８０】
当業者に良く知られている硫化法の場合、一般に、流動床反応ゾーンにおいて、純硫化水素の存在下（または水素／硫化水素混合物流下）で１５０〜８００℃の範囲、好ましくは、２５０〜６００℃の範囲の温度に加熱する。
【０１８１】
水素化分解の操作条件（例えば、温度、圧力、水素のリサイクル速度、空間速度）は、
装入原料の性質、所望生成物の量および精製設備に依存して大きく変更できる。水素化分解触媒は、水素の存在下で、２００℃よりも高い温度、概ね、２５０〜４８０℃の範囲の温度、有利には、３２０〜４５０℃の範囲の温度、好ましくは、３３０〜４３５℃の範囲の温度、１ＭＰａよりも高い圧力、概ね、２〜２５ＭＰａの範囲の圧力、好ましくは、３〜２０ＭＰａの範囲の圧力、０．１〜２０ｈ−１の範囲の空間速度、好ましくは、０．１〜６ｈ−１の範囲の空間速度、好ましくは、０．２〜３ｈ−１の範囲の空間速度において、上記装入原料と接触され、水素導入量は、水素（リットル）／炭化水素（リットル）・容積比が８０〜５０００リットル／リットルの範囲、概ね、１００〜２０００リットル／リットルの範囲にあるよう、定める。
【０１８２】
本発明に係る方法において使用される上記操作条件は、３４０℃よりも低い、好ましくは、３７０℃よりも低い沸点を有する生成物への１５％よりも大きい、更に好ましくは、２０〜９５％の範囲の１パス転化率を達成できる。
【発明を実施するための形態】
【０１８３】
以下の実施例は、本発明を非限定的に説明するものである。
【０１８４】
（実施例１：本発明に係るシリカ・アルミナ（ＳＡ１）の調製および成形）
当業者に周知の任意の技術によって調製しケイ酸ナトリウム溶液を加えた完全に可溶なシリカ・アルミナから本発明に係るシリカ・アルミナＳＡ１を調製した。操作態様を以下に示す：第１工程において３０％硫酸をケイ酸ナトリウム溶液に加えた。Ｈ２ＳＯ４の量は、一定の中和率で作業できるよう、定めた。添加は、６００ｒｐｍの撹拌下で２分で行った。合成温度は、６０℃とした。熟成時間は、３０分に固定した。撹拌は、６００ｒｐｍに維持し、温度は、先行工程の温度とした。次いで、Ａｌ２（ＳＯ４）３（５００ｍｌ）を加えた。濃度は、所望のアルミナ含量によって定めた。ｐＨは、調節せず、所望のアルミナ含量によって定めた。添加は、１０分で行った。撹拌は、常に、６００ｒｐｍに定め、温度は、先行工程の温度とした。次いで、アンモニアを加えた。得られたゲルを移動して濾過した。洗浄は、６０℃において、ゲルに含まれる固形物１ｋｇ当り３ｋｇの水で行った。次いで、６０℃において、ゲル中に含まれる固形物１ｋｇ当り１．５リットルの硝酸アルミニウムＮＨ４ＮＯ３（１３８．５ｇ／リットル）による交換を実施した。更に、移動して、ゲルに含まれる固形物１ｋｇ当り３ｋｇの水で補足洗浄を行った。この工程から来るゲルをベーマイトＰｕｒａｌの粉体と混合して、この合成段階において、５０％Ａｌ２Ｏ３−５０％ＳｉＯ２に等しい無水生成物からなる混成担体の最終組成を得た。混練は、Ｚ形アーム混練機で行った。押出は、径１．４ｍｍの開口を備えたダイスに混練体を通過させることによって行った。かくして得られた押出物を、１５０℃において乾燥し、５５０℃において焼成し、次いで、水蒸気の存在下で７００℃において焼成した。
【０１８５】
担体の特徴を以下に示す：
担体の組成は、５０．１２％Ａｌ２Ｏ３−４９．８８％ＳｉＯ２である。
【０１８６】
ＢＥＴ比表面積は、２５４ｍ２／ｇである。
【０１８７】
窒素吸収で測定した全細孔容積は、０．４３ｍｌ／ｇである。
【０１８８】
水銀細孔率測定法で測定した平均細孔径は、６５Åである。
【０１８９】
水銀細孔測定法計で測定したＤｍｅａｎ−３０ÅとＤｍｅａｎ＋３０Åとの間にある容積Ｖ２と全水銀容積との比は、０．９１である。
【０１９０】
水銀細孔率測定法で測定したＤｍｅａｎ＋３０Åよりも大きい径に含まれる容積Ｖ３は、０．０３ｍｌ／ｇである。
【０１９１】
水銀細孔率測定法で測定したＤｍｅａｎ＋１５Åよりも大きい径に含まれる容積Ｖ６は、０．０４７ｍｌ／ｇである。
【０１９２】
吸着表面積とＢＥＴ表面積との比は、０．７６である。
【０１９３】
水銀細孔率測定法で測定した１４０Åよりも大きい径に含まれる細孔容積は、０．０１５ｍｌ／ｇである。
【０１９４】
水銀細孔率測定法で測定した１６０Åよりも大きい径に含まれる細孔容積は、０．０１３ｍｌ／ｇである。
【０１９５】
水銀細孔率測定法で測定した２００Åよりも大きい径に含まれる細孔容積は、０．０１１ｍｌ／ｇである。
【０１９６】
水銀細孔率測定法で測定した５００Åよりも大きい径に含まれる細孔容積は、０．００１ｍｌ／ｇである。
【０１９７】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０１９８】
担体の比Ｂ／Ｌは、０．１２である。
【０１９９】
触媒のタッピング充填密度は、１．０５ｇ／ｃｍ３である。
【０２００】
ナトリウム原子の含量は、３１０±２０ｐｐｍである。硫黄原子の含量は、１６００ｐｐｍである。触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１１０ｐｐｍの間にある。この群は、少なくとも２つの種に分解できる。この群の優勢な種は、原子ＡｌＩＶ（四面体）に対応する。ＡｌＶＩ八面体の割合は、６７％である。
【０２０１】
触媒は、２つのシリカ・アルミナ・ゾーンを含み、上記ゾーンは、蛍光Ｘ線によって測定したグローバルなＳｉ／Ａｌ比よりも大きいまたは小さいＳｉ／Ａｌ比を有する。１つのゾーンは、ＭＥＴによって測定した０．７のＳｉ／Ａｌ比を有し、他のゾーンは、ＭＥＴによって測定した０．９８のＳｉ／Ａｌ比を有する。
【０２０２】
（実施例２：本発明に係るシリカ・アルミナ（ＳＡ２）の調製）
乾燥、焼成した押出物の形の担体ＳＡ１から、B.Beguin,E.Garbowski,M.Primetが“Journal of Catalysis”,p595,volume127,1991に発表した方法に基づき、ＴＥＯＳ（テトラエトキシシラン）の含浸によって、担体ＳＡ２を調製した。次いで、含浸ずみ押出物を、１２０℃において１５時間、乾燥し、乾燥空気流下で５３０℃において２時間、焼成し、次いで、好ましくは、水蒸気下で７００℃において焼成した。
【０２０３】
かくして得られた試料をＳＡ２と命名する。
【０２０４】
かくして得られた押出物を１５０℃において乾燥し、次いで、５５０℃において焼成した。
【０２０５】
担体ＳＡ２の特徴を以下に示す：
担体の組成は、４７．７％Ａｌ２Ｏ３−５２．３％ＳｉＯ２である。
【０２０６】
ＢＥＴ比表面積は、２８２ｍ２／ｇである。
【０２０７】
窒素吸収で測定した全細孔容積は、０．４１ｍｌ／ｇである。
【０２０８】
水銀細孔率計で測定した平均細孔径は、５９Åである。
【０２０９】
水銀細孔率測定法で測定したＤｍｅａｎ−３０ÅとＤｍｅａｎ＋３０Åとの間にある容積Ｖ２と全水銀容積との比は、０．９０である。
【０２１０】
水銀細孔率測定法で測定したＤｍｅａｎ＋３０Åよりも大きい径に含まれる容積Ｖ３は、０．０３５ｍｌ／ｇである。
【０２１１】
水銀細孔率測定法で測定したＤｍｅａｎ＋１５Åよりも大きい径に含まれる容積Ｖ６は、０．０４ｍｌ／ｇである。
【０２１２】
吸着表面積とＢＥＴ表面積との比は、０．７５である。
【０２１３】
水銀細孔率測定法で測定した１４０Åよりも大きい径に含まれる細孔容積は、０．０１１ｍｌ／ｇである。
【０２１４】
水銀細孔率測定法で測定した１６０Åよりも大きい径に含まれる細孔容積は、０．０１ｍｌ／ｇである。
【０２１５】
水銀細孔率測定法で測定した２００Åよりも大きい径に含まれる細孔容積は、０．００９ｍｌ／ｇである。
【０２１６】
水銀細孔率測定法で測定した５００Åよりも大きい径に含まれる細孔容積は、０．００１ｍｌ／ｇである。
【０２１７】
担体の比Ｂ／Ｌは、０．１３である。
【０２１８】
触媒のタッピング充填密度は、１．０７ｇ／ｃｍ３である。
【０２１９】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０２２０】
ナトリウム原子の含量は、３００±２０ｐｐｍである。硫黄原子の含量は、１５００ｐｐｍである。触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１００ｐｐｍの間にある。この群は、少なくとも２つの種に分解できる。この群の優勢な種は、原子ＡｌＩＶ（四面体）に対応する。ＡｌＶＩ八面体の割合は、６７％である。
【０２２１】
触媒は、２つのシリカ・アルミナ・ゾーンを含み、上記ゾーンは、蛍光Ｘ線によって測定したグローバルなＳｉ／Ａｌ比よりも大きいまたは小さいＳｉ／Ａｌ比を有する。１つのゾーンは、ＭＥＴによって測定した０．７２のＳｉ／Ａｌ比を有し、他のゾーンは、ＭＥＴによって測定した０．９９のＳｉ／Ａｌ比を有する。
【０２２２】
（実施例３：本発明に係るシリカ・アルミナ（ＳＡ３）の調製および成形）
特許ＵＳ３１２４４１８の教示に基づきアルミナ水和物を調製した。濾過後、新たに調製した沈殿物を、脱カチオン樹脂による交換によって調製したケイ酸溶液と混合した。最終担体に７０％Ａｌ２Ｏ３−３０％ＳｉＯ２の組成が得られるよう、２つの溶液の割合を調整した。市販のコロイド化粉砕機において、粉砕機出口のサスペンジョンの硝酸含量がシリカ・アルミナ混成固形物の８％となるよう、硝酸の存在下で、上記混合物を迅速に均一化した。次いで、アトマイザーにおいて３００℃〜６０℃の通常方式で従来の如く、サスペンジョンを乾燥した。かくして調製した粉体を、無水生成物に対して８％の硝酸の存在下で、Ｚ形アーム内で成形した。押出は、径１．４ｍｍの開口を備えたダイスにケーキを通過させることによって行った。かくして得られた押出物を、１５０℃において乾燥し、５５０℃において焼成し、次いで、水蒸気の存在下で７５０℃において焼成した。
【０２２３】
担体ＳＡ３の特徴を以下に示す：
担体の組成は、６９．５％Ａｌ２Ｏ３−３０．５％ＳｉＯ２である。
【０２２４】
ＢＥＴ比表面積は、２５０ｍ２／ｇである。
【０２２５】
窒素吸収で測定した全細孔容積は、０．４５ｍｌ／ｇである。
【０２２６】
水銀細孔率測定法で測定した平均細孔径は、７０Åである。
【０２２７】
水銀細孔率測定法で測定したＤｍｅａｎ−３０ÅとＤｍｅａｎ＋３０Åとの間にある容積Ｖ２と全水銀容積との比は、０．９である。
【０２２８】
水銀細孔率測定法で測定したＤｍｅａｎ＋３０Åよりも大きい径に含まれる容積Ｖ３は、０．０２１ｍｌ／ｇである。
【０２２９】
水銀細孔率測定法で測定したＤｍｅａｎ＋１５Åよりも大きい径に含まれる容積Ｖ６は、０．０３５ｍｌ／ｇである。
【０２３０】
吸着表面積とＢＥＴ表面積との比は、０．８２である。
【０２３１】
水銀細孔率測定法で測定した１４０Åよりも大きい径の細孔に含まれる細孔容積は、０．０１５ｍｌ／ｇである。
【０２３２】
水銀細孔率測定法で測定した１６０Åよりも大きい径の細孔に含まれる細孔容積は、０．０１ｍｌ／ｇである。
【０２３３】
水銀細孔率測定法で測定した２００Åよりも大きい径の細孔に含まれる細孔容積は、０．００７ｍｌ／ｇである。
【０２３４】
水銀細孔率測定法で測定した５００Åよりも大きい径の細孔に含まれる細孔容積は、０．００１ｍｌ／ｇである。
【０２３５】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０２３６】
担体の比Ｂ／Ｌは、０．１１である。
【０２３７】
触媒のタッピング充填密度は、１．０６ｇ／ｃｍ３である。
【０２３８】
ナトリウム原子の含量は、２５０±２０ｐｐｍである。硫黄原子の含量は、２０００ｐｐｍである。
【０２３９】
触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１００ｐｐｍの間にある。この群は、少なくとも２つの種に分解できる。この群の優勢な種は、原子ＡｌＩＶ（四面体）に対応する。ＡｌＶＩ八面体の割合は、６９％である。
【０２４０】
触媒は、ＭＥＴマイクロゾンデによって測定した０．３７のＳｉ／Ａｌ比を有する唯一つのシリカ・アルミナ・ゾーンを含む。
【０２４１】
（実施例４：本発明に係るシリカ・アルミナ（ＳＡ４）の調製）
乾燥、焼成した押出物の形の担体ＳＡ３から、B.Beguin,E.Garbowski,M.Primetが“Journal of Catalysis”,p595,volume127,1991に発表した方法に基づき、ＴＥＯＳ（テトラエトキシシラン）の含浸によって、担体ＳＡ４を調製した。次いで、含浸した押出物を、１２０℃において１５時間、乾燥し、乾燥空気流下で５３０℃において２時間、焼成し、次いで、７００℃において焼成した：かくして得られた試料をＳＡ４と命名した。
【０２４２】
担体ＳＡ４の特徴を以下に示す：
担体の組成は、６７．５％Ａｌ２Ｏ３−３３．５％ＳｉＯ２である。
【０２４３】
ＢＥＴ比表面積は、２８０ｍ２／ｇである。
【０２４４】
窒素吸収で測定した全細孔容積は、０．４３ｍｌ／ｇである。
【０２４５】
水銀細孔率測定法で測定した平均細孔径は、７３Åである。
【０２４６】
水銀細孔率測定法で測定したＤｍｅａｎ−３０ÅとＤｍｅａｎ＋３０Åとの間にある容積Ｖ２と全水銀容積との比は、０．８５である。
【０２４７】
水銀細孔率測定法で測定したＤｍｅａｎ＋３０Åよりも大きい径の細孔に含まれる容積Ｖ３は、０．０１９ｍｌ／ｇである。
【０２４８】
水銀細孔率測定法で測定したＤｍｅａｎ＋１５Åよりも大きい径の細孔に含まれる容積Ｖ６は、０．０３２ｍｌ／ｇである。
【０２４９】
吸着表面積とＢＥＴ表面積との比は、０．８である。
【０２５０】
水銀細孔率測定法で測定した１４０Åよりも大きい径の細孔に含まれる細孔容積は、０．０１３ｍｌ／ｇである。
【０２５１】
水銀細孔率測定法で測定した１６０Åよりも大きい径の細孔に含まれる細孔容積は、０．００９ｍｌ／ｇである。
【０２５２】
水銀細孔率測定法で測定した２００Åよりも大きい径の細孔に含まれる細孔容積は、０．００６ｍｌ／ｇである。
【０２５３】
水銀細孔率測定法で測定した５００Åよりも大きい径の細孔に含まれる細孔容積は、０．００１ｍｌ／ｇである。
【０２５４】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０２５５】
ナトリウム原子の含量は、２４０±２０ｐｐｍである。硫黄原子の含量は、１９５０ｐｐｍである。
【０２５６】
担体の比Ｂ／Ｌは、０．１２である。
【０２５７】
触媒のタッピング充填密度は、１．０８ｇ／ｃｍ３である。
【０２５８】
触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１００ｐｐｍの範囲にある。この群は、少なくとも２つの種に分解できる。この群の優勢な種は、原子ＡｌＩＶ（四面体）に対応する。ＡｌＶＩ八面体の割合は、６９％である。
【０２５９】
触媒は、ＭＥＴマイクロゾンデによって測定した０．３７のＳｉ／Ａｌ比を有する唯一つのシリカ・アルミナ・ゾーンを含む。
【０２６０】
（実施例５：本発明に係るシリカ・アルミナ（ＳＡ５）の調製および成形）
特許ＷＯ００／０１６１７に記載の方法に基づき、水素化アルミニウム粉体を調製した。レーザ粒度測定法によって測定した水素化アルミニウム粒子の平均粒径は、４０ミクロンであった。この粉体を、脱カチオン樹脂による交換によって調製したシリカゾルと混合し、次いで、多孔樹脂２で濾過した。シリカゾル濃度および水素化アルミニウム粉体濃度は、６０％Ａｌ２Ｏ３−４０％ＳｉＯ２の最終組成が得られるよう、調整した。成形は、無水生成物に対して１５％の硝酸の存在下で実施した。混練は、Ｚ形アームを備えた混練機で行った。押出は、径１．４ｍｍの開口を備えたダイスにペーストを通過させることによって実施した。かくして得られた押出物を、１５０℃において乾燥し、次いで、５５０℃において焼成し、次いで、水蒸気の存在下で７５０℃において焼成した。
【０２６１】
担体の特徴を以下に示す：
担体の組成は、５９．７％Ａｌ２Ｏ３−４０．３％ＳｉＯ２である。
【０２６２】
ＢＥＴ比表面積は、２４８ｍ２／ｇである。
【０２６３】
窒素吸収で測定した全細孔容積は、０．４６ｍｌ／ｇである。
【０２６４】
水銀細孔率測定法で測定した平均細孔径は、６９Åである。
【０２６５】
水銀細孔率測定法で測定したＤｍｅａｎ−３０ÅとＤｍｅａｎ＋３０Åとの間にある容積Ｖ２と全水銀容積との比は、０．９である。
【０２６６】
水銀細孔率測定法で測定したＤｍｅａｎ＋３０Åよりも大きい径の細孔に含まれる容積Ｖ３は、０．０２２ｍｌ／ｇである。
【０２６７】
水銀細孔率測定法で測定したＤｍｅａｎ＋１５Åよりも大きい径の細孔に含まれる容積Ｖ６は、０．０３１ｍｌ／ｇである。
【０２６８】
吸着表面積とＢＥＴ表面積との比は、０．８３である。
【０２６９】
水銀細孔率測定法で測定した１４０Åよりも大きい径の細孔に含まれる細孔容積は、０．０１２ｍｌ／ｇである。
【０２７０】
水銀細孔率測定法で測定した１６０Åよりも大きい径の細孔に含まれる細孔容積は、０．０１０５ｍｌ／ｇである。
【０２７１】
水銀細孔率測定法で測定した２００Åよりも大きい径の細孔に含まれる細孔容積は、０．００６５ｍｌ／ｇである。
【０２７２】
水銀細孔率測定法で測定した５００Åよりも大きい径の細孔に含まれる細孔容積は、０．００１ｍｌ／ｇである。
【０２７３】
担体の比Ｂ／Ｌは、０．１２である。
【０２７４】
触媒のタッピング充填密度は、１．０８ｇ／ｃｍ３である。
【０２７５】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０２７６】
ナトリウム原子の含量は、２００±２０ｐｐｍである。硫黄原子の含量は、８００ｐｐｍである。
【０２７７】
触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１００ｐｐｍの範囲にある。この群は、少なくとも２つの種に分解できる。この群の優勢な種は、原子ＡｌＩＶ（四面体）に対応する。ＡｌＶＩ八面体の割合は、７０％である。
【０２７８】
触媒は、２つのシリカ・アルミナ・ゾーンを有する、上記ゾーンは、蛍光Ｘ線で測定してグローバルなＳｉ／Ａｌ比よりも小さいまたは大きいＳｉ／Ａｌ比を有する。１つのゾーンは、ＭＥＴによって測定して０．２２のＳｉ／Ａｌ比を有し、他のゾーンは、ＭＥＴによって測定して０．８５のＳｉ／Ａｌ比を有する。
【０２７９】
（実施例６：本発明に係るシリカ・アルミナ（ＳＡ６）の調製）
押出、乾燥、焼成した形のＳＡ５から担体ＳＡ６を調製した。冷却後、試料ＳＡ５をオルトケイ酸テトラエチルＳｉ（ＯＣ２Ｈ５）４のエタノール溶液と接触させた。この接触は、室温において２時間、撹拌しながら実施した。次いで、溶媒を減圧下で気化させた。次いで、含浸ずみ押出物を、１２０℃において１５時間、乾燥し、次いで、乾燥空気流下で５３０℃において２時間、焼成し、次いで、水蒸気の存在下で７００℃において焼成した。
【０２８０】
かくして得られた試料をＳＡ６と命名した。
【０２８１】
かくして得られた押出物を、１５０℃において乾燥し、次いで、５５０℃において焼成した。
【０２８２】
担体の特徴を以下に示す：
担体の組成は、５６．３８％Ａｌ２Ｏ３−４３．６２％ＳｉＯ２である。
【０２８３】
ＢＥＴ比表面積は、２８０ｍ２／ｇである。
【０２８４】
窒素吸収で測定した全細孔容積は、０．４０５ｍｌ／ｇである。
【０２８５】
水銀細孔率測定法で測定した平均細孔径は、６０Åである。
【０２８６】
水銀細孔率測定法で測定したＤｍｅａｎ−３０ÅとＤｍｅａｎ＋３０Åとの間にある容積Ｖ２と全水銀容積との比は、０．９である。
【０２８７】
水銀細孔率測定法で測定したＤｍｅａｎ＋３０Åよりも大きい径の細孔に含まれる容積Ｖ３は、０．０２ｍｌ／ｇである。
【０２８８】
水銀細孔率測定法で測定したＤｍｅａｎ＋１５Åよりも大きい径の細孔に含まれる容積Ｖ６は、０．０２７ｍｌ／ｇである。
【０２８９】
吸着表面積とＢＥＴ表面積との比は、０．８である。
【０２９０】
水銀細孔率測定法で測定した１４０Åよりも大きい径の細孔に含まれる細孔容積は、０．０１１ｍｌ／ｇである。
【０２９１】
水銀細孔率測定法で測定した１６０Åよりも大きい径の細孔に含まれる細孔容積は、０．０１ｍｌ／ｇである。
【０２９２】
水銀細孔率測定法で測定した２００Åよりも大きい径の細孔に含まれる細孔容積は、０．００６ｍｌ／ｇである。
【０２９３】
水銀細孔率測定法で測定した５００Åよりも大きい径の細孔に含まれる細孔容積は、０．００１ｍｌ／ｇである。
【０２９４】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０２９５】
担体の比Ｂ／Ｌは、０．１３である。
【０２９６】
触媒のタッピング充填密度は、１．０９ｇ／ｃｍ３である。
【０２９７】
ナトリウム原子の含量は、２００±２０ｐｐｍである。硫黄原子の含量は、８００ｐｐｍである。
【０２９８】
触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１００ｐｐｍの範囲にある。この群は、少なくとも２つの種に分解できる。この群の優勢な種は、原子ＡｌＩＶ（四面体）に対応する。ＡｌＶＩ八面体の割合は、７０％である。
【０２９９】
触媒は、２つのシリカ・アルミナ・ゾーンを有する、上記ゾーンは、蛍光Ｘ線で測定してグローバルなＳｉ／Ａｌ比よりも小さいまたは大きいＳｉ／Ａｌ比を有する。１つのゾーンは、ＭＥＴによって測定して０．２３のＳｉ／Ａｌ比を有し、他のゾーンは、ＭＥＴによって測定して０．８６のＳｉ／Ａｌ比を有する。
【０３００】
（実施例７：本発明に係るシリカ・アルミナ（ＳＡ７）の調製および成形）
下記の如くＳＡ７を調製した。
【０３０１】
ケイ酸ナトリウムと水とを混合してシリカ・アルミナ・ゲルを調製し、この混合物をイオン交換樹脂上に送った。塩化アルミニウム・６水和物水溶液を脱カチオン・シリカゲルに加えた。ゲルを得るため、アンモニアを添加し、次いで、沈殿物を濾過し、洗浄水の導電率が一定になるまで、濃アンモニア水溶液で洗浄を行った。この合成段階において無水生成物の混成担体の最終組成が６０％Ａｌ２Ｏ３−４０％ＳｉＯ２となるよう、この工程から来るゲルをベーマイトＰｕｒａｌ粉体と混合した。このサスペンジョンを、硝酸の存在下でコロイド化粉砕機を通過させた。添加した硝酸の含量は、粉砕機出口の硝酸濃度が固体混成酸化物の重量に比して８％となるよう、調整した。次いで、混成ケーキの水量を減少するため、上記混合物を濾過した。次いで、１０％硝酸の存在下でケーキを混練し、次いで、押出した。混練は、Ｚ形アーム混練機において行った。押出は、径１．４ｍｍの開口を備えたダイスにペーストを通過させることによって実施した。かくして得られた押出物を、１５０℃において乾燥し、次いで、５５０℃において焼成し、次いで、水蒸気の存在下で７００℃において焼成した。
【０３０２】
担体ＳＡ７の特徴を以下に示す：
担体の組成は、６０．７％Ａｌ２Ｏ３−３９．３％ＳｉＯ２である。
【０３０３】
ＢＥＴ比表面積は、２５８ｍ２／ｇである。
【０３０４】
窒素吸収で測定した全細孔容積は、０．４７ｍｌ／ｇである。
【０３０５】
水銀細孔率測定法で測定した平均細孔径は、６９Åである。
【０３０６】
水銀細孔率測定法で測定したＤｍｅａｎ−３０ÅとＤｍｅａｎ＋３０Åとの間にある容積Ｖ２と全水銀容積との比は、０．８９である。
【０３０７】
水銀細孔率測定法で測定したＤｍｅａｎ＋３０Åよりも大きい径の細孔に含まれる容積Ｖ３は、０．０３２ｍｌ／ｇである。
【０３０８】
水銀細孔率測定法で測定したＤｍｅａｎ＋１５Åよりも大きい径の細孔に含まれる容積Ｖ６は、０．０４１ｍｌ／ｇである。
【０３０９】
吸着表面積とＢＥＴ表面積との比は、０．８３である。
【０３１０】
水銀細孔率測定法で測定した１４０Åよりも大きい径の細孔に含まれる細孔容積は、０．０１２ｍｌ／ｇである。
【０３１１】
水銀細孔率測定法で測定した１６０Åよりも大きい径の細孔に含まれる細孔容積は、０．００８２ｍｌ／ｇである。
【０３１２】
水銀細孔率測定法で測定した２００Åよりも大きい径の細孔に含まれる細孔容積は、０．００６３ｍｌ／ｇである。
【０３１３】
水銀細孔率測定法で測定した５００Åよりも大きい径の細孔に含まれる細孔容積は、０．００１ｍｌ／ｇである。
【０３１４】
担体の比Ｂ／Ｌは、０．１１である。
【０３１５】
触媒のタッピング充填密度は、１．０６ｇ／ｃｍ３である。
【０３１６】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０３１７】
ナトリウム原子の含量は、２００±２０ｐｐｍである。硫黄原子の含量は、８００ｐｐｍである。
【０３１８】
触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１００ｐｐｍの範囲にある。この群は、少なくとも２つの種に分解できる。この群の優勢な種は、原子ＡｌＩＶ（四面体）に対応する。ＡｌＶＩ八面体の割合は、７０％である。
【０３１９】
触媒は、マイクロゾンデＭＥＴで測定しての０．６３のＳｉ／Ａｌ比を有する唯一つのシリカ・アルミナ・ゾーンを有する。
【０３２０】
（実施例８：本発明に係るシリカ・アルミナ（ＳＡ８）の調製）
押出、乾燥、焼成した形のＳＡ７から担体ＳＡ８を調製した。冷却後、試料ＳＡ７をオルトケイ酸テトラエチルＳｉ（ＯＣ２Ｈ５）４のエタリール溶液と接触させた。この接触は、室温において２時間、撹拌しながら実施した。次いで、溶媒を減圧下で気化させた。次いで、含浸ずみ押出物を、１２０℃において１５時間、乾燥し、次いで、乾燥空気流下で５３０℃において２時間、焼成した。かくして得られた試料をＳＡ８と命名した。
【０３２１】
担体ＳＡ８の特徴を以下に示す：
担体の組成は、５７．３％Ａｌ２Ｏ３−４２．７％ＳｉＯ２である。
【０３２２】
ＢＥＴ比表面積は、２７８ｍ２／ｇである。
【０３２３】
窒素吸収で測定した全細孔容積は、０．４５５ｍｌ／ｇである。
【０３２４】
水銀細孔率測定法で測定した平均細孔径は、６４Åである。
【０３２５】
水銀細孔率測定法で測定したＤｍｅａｎ−３０ÅとＤｍｅａｎ＋３０Åとの間にある容積Ｖ２と全水銀容積との比は、０．８７である。
【０３２６】
水銀細孔率測定法で測定したＤｍｅａｎ＋３０Åよりも大きい径の細孔に含まれる容積Ｖ３は、０．０３ｍｌ／ｇである。
【０３２７】
水銀細孔率測定法で測定したＤｍｅａｎ＋１５Åよりも大きい径の細孔に含まれる容積Ｖ６は、０．０３７ｍｌ／ｇである。
【０３２８】
吸着表面積とＢＥＴ表面積との比は、０．８０である。
【０３２９】
水銀細孔率測定法で測定した１４０Åよりも大きい径の細孔に含まれる細孔容積は、０．０１１ｍｌ／ｇである。
【０３３０】
水銀細孔率測定法で測定した１６０Åよりも大きい径の細孔に含まれる細孔容積は、０．００７ｍｌ／ｇである。
【０３３１】
水銀細孔率測定法で測定した２００Åよりも大きい径の細孔に含まれる細孔容積は、０．００５ｍｌ／ｇである。
【０３３２】
水銀細孔率測定法で測定した５００Åよりも大きい径の細孔に含まれる細孔容積は、０．００１ｍｌ／ｇである。
【０３３３】
担体の比Ｂ／Ｌは、０．１２である。
【０３３４】
触媒のタッピング充填密度は、１．０７ｇ／ｃｍ３である。
【０３３５】
Ｘ線回折図は、γ−アルミナの固有スペクトル線を含み、特に、１．３９〜１．４０Åの範囲に含まれるピークａおよびｄを含み、１．９７Å〜２．００Åの範囲に含まれるピークａおよびｄを含む。
【０３３６】
ナトリウム原子の含量は、２００±２０ｐｐｍである。硫黄原子の含量は、８００ｐｐｍである。
【０３３７】
触媒の２７Ａｌの固体ＮＭＲ  ＭＡＳのスペクトルは、２群の明確なピークを示す。１０ｐｐｍの近傍で共鳴する最大値を有する第１タイプのアルミニウムは、−１００〜２０ｐｐｍの間にある。最大値の位置は、この種が、本質的に、ＡｌＶＩタイプ（八面体）であることを暗示する。６０ｐｐｍの近傍で共鳴する最大値を有する少数の第２タイプのアルミニウムは、２０〜１００ｐｐｍの範囲にある。この群は、少なくとも２つの種に分解できる。この群の優勢な種は、原子ＡｌＩＶ（四面体）に対応する。ＡｌＶＩ八面体の割合は、７０％である。
【０３３８】
触媒は、マイクロゾンデＭＥＴで測定しての０．６５のＳｉ／Ａｌ比を有する唯一つのシリカ・アルミナ・ゾーンを有する。
【０３３９】
（実施例９：本発明に係る水素化分解触媒の調製（Ｃ１〜Ｃ９））
それぞれ実施例１、２、３、４、５、６、７および８に記載の態様で調製した押出物の形の担体ＳＡ１、ＳＡ２、ＳＡ３、ＳＡ４、ＳＡ５、ＳＡ６、ＳＡ７およびＳＡ８に、それぞれ、タングステン塩およびニッケル塩を含む水溶液を乾式含浸して、触媒Ｃ１、Ｃ２、Ｃ３、Ｃ４、Ｃ５、Ｃ６、Ｃ７およびＣ８を調製した。タングステン塩は、メタタングステン酸アルミニウム（ＮＨ４）６Ｈ２Ｗ１２Ｏ４０・４Ｈ２Ｏであり、ニッケル塩は、硝酸ニッケルＮｉ（ＮＯ３）２・６Ｈ２Ｏである。水の飽和雰囲気中で室温において熟成した後、含浸ずみ押出物を１２０℃において一晩、乾燥し、次いで、乾燥空気下で５００℃において焼成した。
【０３４０】
触媒のＷＯ３およびＮｉＯの最終含量を以下の表１に示した。
【０３４１】
【表１】
2011143408.tif 000002
【０３４２】
触媒Ｃ９は、実施例５において調製した（押出物の形の）担体ＳＡ５にヘキサクロロ白金酸Ｈ２ＰｔＣｌ６溶液を乾式含浸によって得た。次いで、含浸ずみ押出物を乾燥空気下で５５０℃において焼成した。白金含量は、０．４８重量％である。
【０３４３】
（実施例１０：高圧工程における真空下蒸留物の水素化分解時の触媒Ｃ１〜Ｃ８の評価）
実施例９に記載の態様で調製した触媒Ｃ１〜Ｃ８を、下記の主特徴を有する真空下蒸留物の水素化分解の実施のために使用した：
装入物のタイプ            真空下蒸留物
１５℃における比重        ０．９２１９
硫黄重量％                ２．５２
窒素ｐｐｍ                ８８０
蒸留シミュレーション（ＤＳ）
ＤＳ：０５％点℃          ３６７
ＤＳ：１０％点℃          ３８０
ＤＳ：５０％点℃          ４４３
ＤＳ：９０％点℃          ５２０
ＤＳ：終留点℃            ６９０
本発明に基づき、連通（traverse）固定床を有する１つの反応器を含むパイロットユニットを利用して、触媒Ｃ１〜Ｃ８を使用した。流体は、下から上へ流れる（アップ・フロー）。
【０３４４】
水素化分解テストに先立って、ＤＭＤＳ２重量％を加えた直接蒸留ガスオイルによって１２０ｂａｒ、３５０℃において、触媒を硫化した。
【０３４５】
硫化後、下記条件において触媒テストを実施した：
全圧力              １４ＭＰａ            Ｔ＝４００℃
空間速度（ＶＶＨ）は、０．７ｈ−１に等しい。
【０３４６】
３７０℃よりも低い沸点を有する生成物の正味転化率、１５０〜３７０℃フラクションの中間蒸留物の正味選択度および中間蒸留フラクション中のガスオイル収率／ケロシン収率・比によって、触媒の性能を表した。性能は、蒸留シミュレーションの結果から表現した。
【０３４７】
正味転化率ＣＮは、下式に等しいとみなされる：
ＣＮ３７０℃＝［（３７０℃排出物％）−（３７０℃装入物％）］／［（１００−（３７０℃装入物％）］
式中、
３７０℃排出物％＝排出物中の３７０℃よりも低い沸点を有する化合物の含量、および、
３７０℃装入物％＝装入物中の３７０℃よりも低い沸点を有する化合物の含量
中間蒸留物の粗選択度ＳＢは、下式に等しいとみなされる：
ＳＢ定義＝［（１５０−３７０排出物フラクション）］／［（３７０℃排出物フラクション）］
中間蒸留フラクション中のガスオイル収率／ケロシン収率・比（Ｇｏ．／Ｋｅｒ．）は、下式に等しいとみなされる：
比Ｇｏ．／Ｋｅｒ．＝排出物フラクション（２５０℃〜３７０℃）の収率／排出物フラクション（１５０℃〜３７０℃）の収率
得られた触媒の性能を以下の表２に示した。
【０３４８】
【表２】
2011143408.tif 000003
【０３４９】
（実施例１１：いわゆる２工程の水素化分解法の第２反応器の機能をシミュレートする条件における触媒Ｃ９の評価）
第２工程の装入物は、水素の存在下で３９５℃の温度、０．５５ｈ−１の空間速度において、Ａｘｅｎｓから市販されている水素化精製触媒上で真空下蒸留物を水素化処理することによって、調製した。３８０℃における生成物の転化率は、約５０％であった。分離工程後、３８０℃＋フラクションを回収し、第２工程のための装入物として使用した。この装入物の物理化学的特徴を表３に示した：
【０３５０】
【表３】
2011143408.tif 000004
【０３５１】
上記装入物は、実施例９で調製した触媒Ｃ９を導入した装入原料上昇流動（アップ・フロー）式固定床反応器を含む第２工程の水素化分解テストユニットに装入した。装入原料の装入前に、４５０℃において２時間、水素中で触媒を還元した。
【０３５２】
テストユニットの操作条件を以下に示す：
全圧力                        １４Ｍｐａ
触媒                          ５０ｍｌ
温度                          ３７０℃
空間速度（ｖｖｈ）、ｈ−１    １．１
上記条件における得られた触媒の性能を本実施例の表４に記載した。
【０３５３】
【表４】
2011143408.tif 000005
【０３５４】
従って、先行の実施例１０、１１から、炭化水素装入物の水素化分解の実施のために本発明に係る触媒を使用するすべての利点が知られる。実際、装入物の高い転化率および有利な中間蒸留物選択度を達成できる。
【０３５５】
（実施例１２：中程度の圧力の工程の真空蒸留物の水素化分解（穏やかな水素化分解）における触媒Ｃ１およびＣ５の評価）
実施例９に記載の態様で調製した触媒Ｃ１およびＣ５を、実施例１０に記載の真空蒸留物の水素化分解を実施するのに使用した。
【０３５６】
本発明に基づき、連通（traverse）固定床を有する１つの反応器を含むパイロットユニットを利用して、触媒Ｃ１およびＣ５を使用した。流体は、下から上へ流れる（アップ・フロー）。水素化分解テストに先立って、ＤＭＤＳ２重量％を加えた直接蒸留ガスオイルによって１２０ｂａｒ、３５０℃において、触媒を硫化した。
【０３５７】
硫化後、下記条件において触媒テストを実施した：
全圧力                  ５．５ＭＰａ      Ｔ＝４０５℃
グローバルなＶＶＨ      ０．８ｈ−１
空間速度（ＶＶＨ）は、０．８ｈ−１に等しい。
【０３５８】
３７０℃よりも低い沸点を有する生成物の正味転化率、１５０〜３７０℃フラクションの中間蒸留物の正味選択度および中間蒸留フラクション中のガスオイル収率／ケロシン収率・比によって、触媒の性能を表した。性能は、蒸留シミュレーションの結果から表現した。定義は、実施例１０に記載の定義と同一である。
【０３５９】
得られた触媒の性能を以下の表５に示した。
【０３６０】
【表５】
2011143408.tif 000006